(57)【要約】。この金属は、ａ）少なくとも７重量％かつ最大４９重量％のＦｅ、ｂ）最大１．３重量％のＣｕ、ｃ）少なくとも２４重量％かつ最大４４重量％のＳｉＯ2、及び、ｄ）少なくとも２．０重量％かつ最大２０重量％のＣａＯを含むスラグが開示される。このスラグは、同一基準で、ｅ）少なくとも０．１０重量％かつ最大１．００重量％のＺｎ、ｆ）少なくとも０．１０重量％かつ最大２．５重量％のＭｇＯ、及び、ｇ）最大０．１００重量％のＰｂを含むことを特徴とする。この成分は、乾燥基準で、元素状態で存在する金属及び酸化状態で存在する金属の総量で表される。このスラグを含む改良物品、このスラグを製造する方法、及び最大１．５０重量％の亜鉛及び少なくとも１．０重量％のＣａＯを含むスラグの多数の使用についても開示する。【特許請求の範囲】
【請求項１】
ａ）少なくとも７重量％、最大４９重量％の鉄Ｆｅと、
ｂ）最大１．３重量％の銅と、
ｃ）少なくとも２４重量％、最大４４重量％の二酸化ケイ素ＳｉＯ2と、
ｄ）少なくとも２．０重量％、最大２０重量％の酸化カルシウムＣａＯと
を含み、ここで、成分は、乾燥基準であり、金属の存在は、存在する金属元素の総量および酸化状態の金属の存在として表され、
前記スラグは、同じ基準で、
ｅ）少なくとも０．１０重量％、最大１．００重量％の亜鉛Ｚｎと、
ｆ）少なくとも０．１０重量％、最大２．５重量％の酸化マグネシウムＭｇＯと、
ｇ）最大０．１００重量％の鉛Ｐｂと、
を含むことを特徴とする、スラグ。
【請求項２】
前記スラグは、同じ基準で、少なくとも９重量％、最大６３重量％の酸化鉄ＦｅＯを更に含む、請求項１に記載のスラグ。
【請求項３】
前記スラグは、同じ基準で、最大５重量％の酸化ナトリウムＮａ2Ｏを更に含む、請求項１又は請求項２に記載のスラグ。
【請求項４】
前記スラグは、同じ基準で、少なくとも３重量％かつ最大１２重量％の酸化アルミニウムＡｌ2Ｏ3を更に含む、請求項１から請求項３までのいずれか一項に記載のスラグ。
【請求項５】
前記スラグは、同一基準で、最大１．５重量％の酸化亜鉛ＺｎＯを含む、請求項１から請求項４までのいずれか一項に記載のスラグ。
【請求項６】
前記スラグは、乾燥基準で、最大０．３２３重量％の酸化鉛ＰｂＯを含む、請求項１から請求項５までのいずれか一項に記載のスラグ。
【請求項７】
前記スラグ中に存在する鉄は、主としてかんらん石構造Ｆｅ2ＳｉＯ4中に存在する、請求項１から請求項６までのいずれか一項に記載のスラグ。
【請求項８】
前記スラグは、Ｘ線回折（ＸＲＤ）での測定によれば、非晶質成分を、少なくとも３０重量％、好ましくは少なくとも５０重量％、より好ましくは少なくとも７０重量％、更により好ましくは少なくとも８０重量％、より好ましくは少なくとも８５重量％有する、請求項１から請求項７までのいずれか一項に記載のスラグ。
【請求項９】
前記スラグは、平均粒径（ｄ５０、重量基準により計算）が、少なくとも０．５ｍｍかつ最大５．０ｍｍ、好ましくは少なくとも０．７ｍｍ、より好ましくは少なくとも０．９ｍｍ、及び所望により最大３．０ｍｍ、好ましくは最大２．０ｍｍの粒形状を有する、請求項１から請求項８までのいずれか一項に記載のスラグ。
【請求項１０】
前記スラグは、湿式ふるいにより測定され、その後重量基準により平均値を算出された平均粒径（ｄ５０）が、少なくとも１０μｍかつ最大５００μｍ、好ましくは少なくとも２０μｍ、より好ましくは少なくとも３０μｍ、及び所望により最大２００μｍ、好ましくは最大１００μｍ、より好ましくは最大５０μｍの粉末形状を有する、請求項１から請求項８までのいずれか一項に記載のスラグ。
【請求項１１】
少なくとも９０重量％の粒子（ｄ９０）が、湿式ふるいによる測定によれば、最大２００μｍの、好ましくは最大１５０μｍの、より好ましくは最大１００μｍの直径を有する、請求項１から請求項１０までのいずれか一項に記載のスラグ。
【請求項１２】
平均粒径（ｄ５０、重量基準により計算）が、少なくとも５０ｍｍかつ最大２００ｍｍの塊形状を有する、請求項１から請求項８までのいずれか一項に記載のスラグ。
【請求項１３】
請求項１から請求項１２までのいずれか一項に記載のスラグをバインダーとして及び／又は骨材として含む物品であって、前記スラグは、最大１．５０重量％の亜鉛Ｚｎを含む、物品。
【請求項１４】
前記物品が骨材を更に含み、前記骨材は、好ましくは、砂及び／又は請求項１から請求項１２までのいずれか一項に記載のスラグを含み、前記スラグは、最大１．５０重量％の亜鉛Ｚｎを含む、請求項１３に記載の物品。
【請求項１５】
前記スラグが少なくとも１．０％のＣａＯを含み、前記スラグがバインダーとして存在し、前記物品は活性剤を更に含む、請求項１３又は請求項１４に記載の物品。
【請求項１６】
前記活性剤が、水酸化ナトリウムＮａＯＨ、水酸化カリウムＫＯＨ、ケイ酸ナトリウムＮａ2ＳｉＯ3、ケイ酸カリウムＫ2ＳｉＯ3、及びこれらの組み合わせからなる群から選択され、好ましくは前記活性剤はＮａＯＨである、請求項１５に記載の物品。
【請求項１７】
前記物品が建設用部材であり、該部材は、好ましくは、タイル、舗装材、ブロック材、コンクリートブロック、及びこれらの組み合わせからなる一覧から選択される、請求項１３から請求項１６までのいずれか一項に記載の物品。
【請求項１８】
発泡構造を有する、請求項１３から請求項１７までのいずれか一項に記載の物品。
【請求項１９】
最大１．５０重量％の亜鉛Ｚｎ及び少なくとも１．０重量％のＣａＯを含む、請求項１から請求項１２までのいずれか一項に記載の第２のスラグを製造する方法において、該方法は、
亜鉛、鉛、及びこれらの組み合わせから選択される少なくとも１種の金属を含む、第１のスラグを供給する工程と、
前記第１のスラグをフューミング炉に投入する工程と、
少なくとも１つのプラズマトーチを用いて、亜鉛、鉛、及びこれらの組み合わせから選択される少なくとも１種の金属の一定量を、前記第１のスラグから蒸発させて第２のスラグを得る工程と、
前記フューミング炉から前記第２のスラグを取り出す工程と
を含む、方法。
【請求項２０】
前記第１のスラグを、液体状態で前記フューミング炉に投入する、請求項１９に記載の方法。
【請求項２１】
前記第１のスラグを前記フューミング炉内で加熱する、好ましくは、前記プラズマトーチにより加熱する、請求項１９又は請求項２０に記載の方法。
【請求項２２】
前記第１のスラグの一部を、前記プラズマトーチを用いて溶融させる、請求項１９から請求項２１までのいずれか一項に記載の方法。
【請求項２３】
前記フューミング中、前記プラズマトーチを、前記フューミング炉内に存在する前記溶融スラグに浸漬させる、請求項１９から請求項２２までのいずれか一項に記載の方法。
【請求項２４】
ＣａＯ、Ａｌ2Ｏ3、及びこれらの組み合わせから選択される酸化物を、好ましくは少なくとも１０００℃、好ましくは約１１５０℃の温度で、前記フューミング炉内の前記スラグに添加する、請求項１９から請求項２３までのいずれか一項に記載の方法。
【請求項２５】
前記第２のスラグを固体になるまで冷却し、好ましくは前記第２のスラグを液体状態で前記フューミング炉から取り出す、請求項１９から請求項２４までのいずれか一項に記載の方法。
【請求項２６】
前記冷却を、前記液体状の第２のスラグを水と接触させることにより行なう、請求項１９から請求項２５までのいずれか一項に記載の方法。
【請求項２７】
前記第２のスラグを、少なくとも毎秒４０℃、好ましくは少なくとも毎秒５０℃、より好ましくは少なくとも毎秒６０℃の速度で冷却する、請求項２５又は請求項２６に記載の方法。
【請求項２８】
前記固体状の第２のスラグを粉砕する工程を更に含み、好ましくは、前記スラグを粉末になるまで粉砕する、請求項２５から請求項２７までのいずれか一項に記載の方法。
【請求項２９】
前記第２のスラグを、毎秒３０℃未満、好ましくは最大毎秒３０℃、より好ましくは最大毎秒２０℃の速度で冷却する、請求項２５から請求項２８までのいずれか一項に記載の方法。
【請求項３０】
請求項１から請求項１２までのいずれか一項に記載のスラグの使用であって、建設産業で用いるフィラー、バインダー、及びこれらの組み合わせからなる一覧から選択される成分としての使用。
【請求項３１】
前記スラグは、最大１．５０重量％の亜鉛Ｚｎ及び少なくとも１．０重量％のＣａＯを含み、前記スラグは、骨材用バインダーとして、好ましくは活性バインダーとして、好ましくはポゾラン活性を有するバインダーとして使用される、請求項３０に記載の使用。
【請求項３２】
ポルトランドセメントの代用品としての、好ましくはポルトランドセメントの一部代用品としての、請求項３０又は請求項３１に記載の使用。
【請求項３３】
前記スラグは、最大１．５０重量％の亜鉛Ｚｎ及び少なくとも１．０重量％のＣａＯを含み、無機高分子組成物中のバインダーとしての、好ましくは塩基と組み合わせて、より好ましくは無機高分子組成物中の主要バインダーとしての、更により好ましくは無機高分子組成物中の唯一のバインダーとしての、請求項３０から請求項３２までのいずれか一項に記載の使用。
【請求項３４】
前記無機高分子組成物を発泡させる工程を含む、請求項３０から請求項３３までのいずれか一項に記載の使用。
【請求項３５】
断熱性及び／又は遮音性を向上させるための、請求項３０から請求項３４のいずれか一項に記載の使用。
【請求項３６】
請求項１から請求項１２までのいずれか一項に記載のスラグの使用であって、前記スラグは、最大１．５０重量％の亜鉛Ｚｎ及び少なくとも１．０重量％のＣａＯを含み、
ブラスト用サンド材若しくはブラスト用グリット材として、又は黒色顔料として発泡タイル材としての屋根瓦又は屋根板用の被覆及び／又はコーティングから選択される最終用途に、好ましくは装飾用途に用いる黒色の硬い塊材として、または高密度の砂利として好ましくは建設用製品に、より好ましくは黒色タイルに、好ましくは水中用途に、より好ましくは水力工学に、及びこれらの組み合わせに用いる、使用。
【請求項３７】
前記スラグは、最大１．５０重量％の亜鉛Ｚｎ及び少なくとも１．０重量％のＣａＯを含み、れんが又は耐火れんがの焼成温度の低下、遮音性、Ｘ線の遮蔽、及びこれらの組み合わせから選択される効果のための、請求項１から請求項１２までのいずれか一項に記載のスラグの使用。
【請求項３８】
前記スラグは、最大１．５０重量％の亜鉛Ｚｎ及び少なくとも１．０重量％のＣａＯを含み、前記スラグは、酸化カルシウムＣａＯ、酸化アルミニウムＡｌ2Ｏ3、水酸化カルシウムＣａ（ＯＨ）2、炭酸カルシウムＣａＣＯ3、硫酸カルシウムＣａＳＯ4から選択される別の酸化物又はその前駆物質と組み合わされ、好ましくは前記スラグ及び前記別の酸化物又は前駆物質は、使用前に混合される、請求項３０から請求項３７までのいずれか一項に記載の使用。
【発明の詳細な説明】
【技術分野】
【０００１】
本発明は、一次原料、すなわち鉱石から、再生可能な材料としても周知の二次原料から、又はこれらの組み合わせから、銅などの非鉄金属を製造することに関するものである。再生可能な材料としては、例えば、副産物、廃棄物、及び耐用命数に達した素材を挙げることができる。より詳細には、本発明は、この非鉄金属製造の際に生じる副産物としての改質スラグに係るものである。
【０００２】
銅（Ｃｕ）製造の際に生じるスラグ副産物は、とりわけ組成の観点から特殊である。
銅溶解炉の操業温度は、通常、特定のその他溶解炉の操業温度よりもはるかに低い。そのような低温でスラグに十分な流動性を持たせるためには、特定の成分が必要とされるか又は望まれる。なぜなら、それら成分は、時に特定の濃度範囲においてスラグ溶融温度を抑える傾向を有し、そのため必要以上の高温をかけることなく溶融方法を実施できるからである。そのことは、エネルギー消費の観点から、したがって操業コストの観点から非常に望ましい。
【背景技術】
【０００３】
非鉄金属の製造原料として利用可能な材料は、通常、複数の金属を含有している。非鉄金属は、量産用途のほとんどの場合で高純度が求められるため、製造方法において異なる金属を分離する必要がある。非鉄金属の製造方法では、一般に、金属と金属酸化物の両方が溶融状態で生じる、少なくとも１つ、通常は複数の高温冶金工程を含み、金属酸化物を独立した液体スラグ相として、溶融金属相から比重により分離することができる。このスラグ相は、通常、独立した流体として引き抜かれるが、この分離により、金属製造の副産物としてスラグが生成できる。
【０００４】
非鉄金属は、出発物質である鉱石（また一次原料とも呼ばれる）から、再生材料（二次原料としても周知）から、又はこれらを組み合わせて製造することができる。
【０００５】
二次原料から非鉄金属を回収することは、長年にわたり最も重要な取り組みである。使用済みの非鉄金属を再利用することは、このような金属への強い需要が引き続き存在するものの高品質な金属鉱石の利用が抑制されているため、産業界において重要な要素となっている。また、二次原料の処理には通常、溶解炉などの高温冶金工程の使用が含まれるので、それにより副産物であるスラグが生成される。
【０００６】
スラグは主に、高温で液体となる金属酸化物を含有している。非鉄金属溶融物中、例えば、銅、鉛又は亜鉛の溶湯には、液体状態の金属酸化物が存在しており、この金属酸化物の密度は、液体の溶融金属の密度よりも小さい。そのため、金属酸化物を比重により金属から分離することができる。スラグは通常、冷却後に破砕、分粒し、岩石及び砂利の代用品、また道路建設用骨材として、コンクリート製造に用いることができる。スラグを粉砕すると、その特有の硬さにより、ブラスト用サンド又はブラスト用グリットとして使用する際に有利となる。
【０００７】
スラグ製品中に存在する可能性のある技術分野で周知の物質のなかには、場合により環境に悪影響を及ぼすと考えられている物質もある。主として鉛（亜鉛の場合もある）が、上述した好ましくない物質の代表例である。亜鉛と鉛の両方は通常、スラグから溶出できる形態で存在する金属であり、それら金属がかなりの濃度で存在すると、スラグ製品の多くの用途（とりわけ、より経済的に魅力のある用途）を排除することとなり、また埋立地へのスラグの廃棄がより複雑かつ困難となる場合がある。一般的には、それら金属を「有害廃棄物」とみなすべきである。多くの場合、特定用途における使用の承認は、スラグの溶出挙動試験を行うことにより決定される。通常、Ｐｂ及びＺｎなどの元素には溶出傾向があり、特定のスラグが承認試験を通過しない原因となり得る。
【０００８】
更に、鉛が生殖毒性となる虞があったため、製品又は組成物中のＰｂ成分により、その使用に制限が課される場合がある。一部の管区では、対応するＣＬＰ（分類、表示、包装）規則の分類による限界値に関し現在調査中であり、Ｐｂ及びＰｂ含有化合物に関する特定分類限界（ＳＣＬ）の設置を目指している。Ｐｂの設定限界値としては、０．０３重量％ほどの低い値となる可能性がある。非鉄金属製造由来の市販のスラグは、通常０．３重量％濃度よりも更に著しく高い濃度のＰｂ成分を含有している。このＣＬＰ規則が施行されると、非鉄金属製造由来の上記現行スラグは、更なる表示要求を受けることとなり、現行の多くの用途における上記スラグの商品化及び承認がより困難なものとなるだろう。また、たとえ商品化及び承認が不可能ではないとしても、埋立地などの廃棄手段を選定するための負担も高まる虞がある。このような状況では、特定の最終利用（ブラスト用サンドとしてのスラグの利用）において、ブラスト作業により生じた、スラグを含有する廃棄副産物は通常、埋立地処分を意味することが指摘されている。そのため、いくつかのサンドブラスト方式など、現行の有用な最終利用用途の一部において、スラグ中の鉛成分が、スラグの利用性を著しく低下させる虞がある。
【０００９】
第３回ＣＡＮＭＥＴ／ＡＣＩ  セメント及びコンクリートの持続可能な開発に関する国際シンポジウム（ｔｈｅ  ３rd  ＣＡＮＭＥＴ／ＡＣＩ  Ｉｎｔｅｒｎａｔｉｏｎａｌ  Ｓｙｍｐｏｓｉｕｍ  ｏｎ  Ｓｕｓｔａｉｎａｂｌｅ  Ｄｅｖｅｌｏｐｍｅｎｔ  ｏｆ  Ｃｅｍｅｎｔ  ａｎｄ  Ｃｏｎｃｒｅｔｅ）（２００１年）において発表された、Ｓ．モノーシ（Ｓ．Ｍｏｎｏｓｉ）等の「コンクリート用セメント材料および細骨材としての非鉄スラグ（Ｎｏｎ  Ｆｅｒｒｏｕｓ  Ｓｌａｇ  ａｓ  Ｃｅｍｅｎｔｉｔｉｏｕｓ  Ｍａｔｅｒｉａｌ  ａｎｄ  Ｆｉｎｅ  Ａｇｇｒｅｇａｔｅ  ｆｏｒ  Ｃｏｎｃｒｅｔｅ）」は、ポルトランドセメント及び／又は天然砂の代わりにコンクリート原料として試験した、４．７７重量％のＺｎ及び２．０３％のＰｂを含有するスラグについて報告している。上記のスラグはまた、１４．６５重量％のＳｉＯ2を含有している。溶出試験により亜鉛及び鉛の溶出が示されたが、数値としては、依然として１９９８年のイタリア法定基準未満であった。
【００１０】
しかしながら本発明者らは、スラグ中にモノーシの研究で使用された濃度の亜鉛が存在することで、コンクリート、及びセメントなどのその他建設用組成物の硬化が著しく遅くなることを見出した。硬化速度へのこの影響は、セメント質原料として、及び／又は、コンクリート又はセメントの骨材として、相当量のＺｎを含有するスラグを使用することに差し障りがあることを示している。
【００１１】
そのため、金属溶出リスクの低い、非鉄金属製造の際に生じるスラグ、とりわけ、経済的に魅力のある最終利用用途においてその使用が認可されかつ改良できるような、鉛含有量及び／又は亜鉛含有量が十分に低く溶出懸念が一切生じないスラグに対する要望は依然として存在する。
【００１２】
さらに、Ｐｂ含有量が０．０３重量％未満の、非鉄金属製造の際に生じるスラグに対する要望は依然として存在しており、当該Ｐｂ含有量は結果として、ある特定の管区で場合により施行されようとしているＣＬＰ規則に基づく更なる表示要求を免除されるという利点をもたらすであろう。
【００１３】
更に、このスラグをセメント質原料又は骨材として含有するコンクリート又はセメントに、硬化速度低下という欠点をもたらすことのない、非鉄金属製造の際に生じるスラグに対する要望は依然として存在している。
【００１４】
米国特許第５７４９９６２号明細書は、ニッケル鉱石からニッケルを製造する際に生じるスラグ副産物について記載している。このスラグは「本質的にＦｅＯ．ＳｉＯ2」であり、その使用において、粉砕後、３型超早強ポルトランドセメントと混合し、例えばコンクリートを製造するための混合セメント（バインダー）を生成すると記載している。上記スラグはＺｎ及びＰｂを含まない。なぜなら、ニッケル製造に用いる鉱石もそれらの物質を含まないためである。
【００１５】
米国特許第４５７１２６０号は、カルド転炉内で、出発原料を還元剤としてのコークス、並びに、フラックス材料としての大量の石灰石及び酸化鉄と共に加熱及び溶融すること（これを、酸化工程から始まる連続的なバッチプロセス順で行う）によって、スズ及び／又は亜鉛を含有する原料中の金属有価物、とりわけ、鉛を含有する原料由来の金属有価物を回収するプロセスについて開示している。続く少なくとも１つの還元工程において、亜鉛及びスズ（存在する場合）を蒸発させ、溶解炉排ガスから回収することが可能である。とりわけ還元段階の後半において、強烈な混合又は攪拌を行いつつ、設定した還元温度で、コークスがスラグ中に懸濁状態で保持可能となるようにスラグに流動性の鈍い粘性を付与するためには、大量のフラックス材料が必要となる。米国特許第４５７１２６０号明細書中の唯一の実施例において、残った８トンの残スラグは、１．５％のＰｂ及び１．０％のＺｎを含有していた。このスラグは、金属溶出について懸念され得る量の亜鉛及び鉛を依然として含有している。米国特許第４５７１２６０号において、最終スラグは廃棄されている。
【００１６】
第７回  溶融スラグ、フラックス及び塩類に関する国際会議（ＶＩＩ  Ｉｎｔｅｒｎａｔｉｏｎａｌ  Ｃｏｎｆｅｒｅｎｃｅ  ｏｎ  Ｍｏｌｔｅｎ  Ｓｌａｇｓ  Ｆｌｕｘｅｓ  ａｎｄ  Ｓａｌｔｓ）（２００４年）の「南アフリカ鉱業・冶金協会（Ｔｈｅ  Ｓｏｕｔｈ  Ａｆｒｉｃａｎ  Ｉｎｓｔｉｔｕｔｅ  ｏｆ  Ｍｉｎｉｎｇ  ａｎｄ  Ｍｅｔａｌｌｕｒｇｙ）」３７７〜３８４頁、Ｅ．ヘッカー（Ｅ．Ｈｅｃｋｅｒ）、Ｂ．フリードリヒ（Ｂ．Ｆｒｉｅｄｒｉｃｈ）、及びＪ．ブルカ（Ｊ．Ｂｏｈｌｋｅ）の「相平衡および熱力学計算を考慮した中空電極ＤＣ−ＥＡＦでの鉛および亜鉛（Ｔｒｅａｔｅｍｅｎｔ  ｏｆ  ｌｅａｄ  ａｎｄ  ｚｉｎｃ  ｓｌａｂｓ  ｉｎ  ｈｏｌｌｏｗ  ｅｌｅｃｔｒｏｄｅ  ＤＣ−ＥＡＦ  ｉｎ  ｃｏｎｓｉｄｅｒａｔｉｏｎ  ｏｆ  ｃａｌｃｕｌａｔｅｄ  ｐｈａｓｅ  ｅｑｕｉｌｉｂｒｉａ  ａｎｄ  ｔｈｅｒｍｏｄｙｎａｍｉｃｓ）」は、鉛又は亜鉛産業で生じるスラグの処理、より詳細には、鉛精錬のＱＳＬ法により生じるスラグ、及び亜鉛精錬のインペリアルスメルティング（ＩＳ）法により生じるスラグについて開示している。鉛及び亜鉛精錬の乾式冶金法は、銅精錬のプロセスに要するよりも高い操業温度を必要とすることが知られている。この論文では、オースメルト（Ausmelt）法又はアイザスメルト（Isasmelt）法として知られる従来のスラグフューミング法又はその変法と比較して、改良されたスラグ処理について提案している。著者は、スラグへと亜炭コークスを装入するために、気密性のある中空グラファイトカソード機構を用いたパイロット規模のＤＣ電気アーク炉（ＤＣ−ＥＡＦ）を稼働させた。わずかな流量の窒素ガスを用いて、スラグと電極表面の内側との間に働く毛細管力の影響を弱めた。その結果、排ガスはＣＯ2リッチとなる（排ガスは、装入した炭素が酸化されることと引き替えに金属酸化物の還元反応により生じる）。十分な酸素を浴上層へと供給するために一定量の三次空気を導入し、揮発したＺｎを排ガス中で酸化させてＺｎＯとし、また、いくらか残存するＣＯを再燃焼させてＣＯ2をより多くさせる。ＤＣ−ＥＡＦにおける外部からの入熱は、２つの電極間にあるスラグ浴へと差し込んだ電気アークによる直接加熱によるものである。論文中の表Ｉ及び表ＩＩにおいて、処理前後のスラグ組成物についての情報が提供されている。処理後の情報のうち欠落部分については、Ｆｅ総濃度の濃縮係数から数値を計算することができる。全てのスラグは、少しも銅有価物を含んでいない。更に、処理後のＱＳＬスラグは０．１１重量％のＰｂを含有しているため、容認できないＰｂ溶出の懸念を依然として示す虞がある。処理後のＩＳスラグは、５．０重量％のＭｇＯを含有している。この論文に関して上記で説明したように、高濃度のＭｇＯが、スラグ融点をより高くするという欠点をもたらすため、処理温度の観点から余計な負担が生じ、追加的な投資及び入熱が必要となる。
【００１７】
米国特許第８０８８１９２号は、ＡＣ電気アーク炉内での冷間装入のＣｕ−Ｆｅ−Ｎｉスラグの処理について開示している。開始時のスラグはまだ８重量％もの銅を豊富に含んでおり、５重量％のＭｇＯも含有していた。処理を行う前に、高濃度（９７．７重量％）の銅も溶解炉に装入した。１４５０℃まで加熱し、Ｎ2攪拌し、更にスラグ、及び遊離石灰であるＣａＯを加えてから、均質なスラグを作製した。続いて、微粒子状の無煙炭を投入することにより還元を行った。各相が安定すると、３％のＭｇＯを含有するスラグ相が分離された。米国特許第８０８８１９２号記載のスラグにはアルカリ金属酸化物が存在しないことが記録されている。
【００１８】
Ｋ．コッホ（Ｋ．Ｋｏｃｈ）及びＤ．ヤンケ（Ｄ．Ｊａｎｋｅ）著、「冶金におけるスラグ（Ｓｃｈｌａｃｋｅｎ  ｉｎ  ｄｅｒ  Ｍｅｔａｌｌｕｒｇｉｅ）」 （ＩＳＢＮ  ３−５１４−００２５４−１）の１５７頁では、「脱亜鉛化」スラグについて開示している。このスラグは、銅含有スラグを還元条件下で溶融させた結果のものであって、その間、鉛及び亜鉛は還元されて揮発され、一度反応炉の外で酸化されて、粉塵状に析出する。この文献は、スラグ中の酸化マグネシウムの存在については何ら言及していない。
【００１９】
特開２００１−０４０４３１号公報は、銅製造の際に生じるスラグ副産物の流動性が、ＣａＯ、ＳｉＯ２、及びＦｅをスラグへと添加することによって、どのように改善できるかについて開示している。表１に開示される多種多様なスラグを出発物質として検討しているが、全てのスラグは、ＺｎＯ（少なくとも２．４重量％で、１．９重量％のＺｎに相当）及びＣｕ2Ｏ（少なくとも６．８重量％で、少なくとも６．０４％の銅に相当）を豊富に含有している。スラグ中のＣｕ2Ｏ成分を還元し、より多くの銅を回収するため、表１で選択したスラグについて、鉄、及び所望により空気を加えることにより、更なる還元工程を実施した。この工程の結果、表２に開示するスラグ組成物を得たが、この組成物は有意に多くのＦｅＯを含有しており、そのＳｉＯ2含有量は、最大２０．８重量％のＳｉＯ2にまで低下していた。日本国特許第２００１  ０４０４３１Ａ号明細書中の１つの実施例では、鉄を用いた還元工程中に、続いて、空気を吹き込みつつ表１のスラグ１５中へと一定量のＳｉＯ2を添加することで得た、３種の中間スラグ組成物について開示している（うち１種は、０．７重量％のＣｕ2Ｏ、０．９重量％のＺｎＯ、及びわずか２１．５重量％のＳｉＯ2を含有している）。
【００２０】
国際公開特許第２０１４／０４６５９３号は、吹き込んだ高エネルギーの高温プラズマガスジェットを用いて、溶融スラグ中から蒸発性金属及び／又は金属化合物を回収する方法について開示している。この特許の利点は、従来求められていた平均的なスラグ温度を大幅に下回る温度で、速い蒸発速度を実現可能としたことである。これにより、必要エネルギーの減少、必要なスラグ形成剤又はフラックス材料の減少という利点がもたらされ、また更にその結果として、最終スラグ量の減少、及び装置の摩耗の減少という利点ももたらされる。実施例において、電気アーク炉（ＥＡＦ）ダスト１０００ｋｇ、コークス１００ｋｇ、及び砂１００ｋｇからなる混合物を処理し、わずか１．３重量％のＺｎＯ（１．０４重量％のＺｎに相当）、及び、最大２６．０重量％のＳｉＯ2を含有するスラグを生成する。国際公開特許第２０１４／０４６５９３号において生成したスラグは依然として、金属溶出について懸念される十分な量の亜鉛を含有している。国際公開特許第２０１４／０４６５９３号明細書にはまた、スラグについて、特定の最終利用用途において使用する場合の、まだ知られていない潜在的に有利な効果が存在する。
【００２１】
国際鉛・亜鉛研究グループ会議（Ｔｈｅ  Ｉｎｔｅｒｎａｔｉｏｎａｌ  Ｌｅａｄ  ａｎｄ  Ｚｉｎｃ  Ｓｔｕｄｙ  Ｇｒｏｕｐ  Ｃｏｎｆｅｒｅｎｃｅ）（１９９１年６月１１〜１３日、ローマ）に提出された、Ａ．Ｆ．Ｓ．シャルケンス（Ａ．Ｆ．Ｓ．Ｓｃｈｏｕｋｅｎｓ）、Ｌ．Ｒ．ネルソン（Ｌ．Ｒ．Ｎｅｌｓｏｎ）及びＮ．Ａ．バルツァ（Ｎ．Ａ．Ｂａｒｃｚａ）著、「鉄鋼設備ダストおよび亜鉛含有スラグのプラズマ−アーク処理−理論的および実践的考察（Ｐｌａｓｍａ−Ａｒｃ  ｔｒｅａｔｍｅｎｔ  ｏｆ  ｓｔｅｅｌ−ｐｌａｎｔ  ｄｕｓｔ  ａｎｄ  ｚｉｎｃ−ｃｏｎｔａｉｎｉｎｇ  ｓｌａｇ  −  Ｔｈｅｏｒｅｔｉｃａｌ  ａｎｄ  Ｐｒａｃｔｉｃａｌ  Ｃｏｎｓｉｄｅｒａｔｉｏｎｓ）」（Ｍｉｎｔｅｋ  論文番号８１２８）は、製鋼ダスト及び鉛精錬スラグを処理するための「Ｍｉｎｔｅｋ」プラズマ−アーク処理について開示している。鉛精錬スラグは、１４重量％のＺｎＯ、及び２．８重量％のＰｂＯを含有していた。還元剤としての木炭を使用し、投入して、スラグ中に酸化物としての鉄を残しつつ、酸化鉛及び酸化亜鉛を選択的に還元した。鉛精錬スラグの処理後に排出したスラグは１５００℃の温度であり、この温度は、ダスト中の酸化亜鉛及び酸化鉛を還元するのに必須であると記載されている（第４章、第２段落）。鉛精錬スラグから製造したスラグは、わずか２０％のＦｅＯしか含有していないが、２６重量％もの多量のＣａＯ、及び８重量％のＭｇＯも含有していた。このスラグの溶融温度は比較的高いため、その液状化処理に高エネルギーが必要となるという欠点をもたらす。
【００２２】
国際公開特許第２０１３／１５６６７６号は、非鉄冶金スラグを廃棄するのではなく、その他の用途に適した粉砕原料へと変換するための、非鉄冶金スラグの処理方法について開示している。方法は還元工程を含み、金属相が十分な量の鉄を含有し金属相に磁性を付与する程度まで、スラグ中の鉄を還元する必要がある。方法は、金属滴を溶融スラグ中に保ち、この金属滴を溶解炉底部に析出させないことを目的とした、十分な混合を含む。方法は更に、混合液中からの、亜鉛、鉛、ヒ素及びカドミウムの蒸発を含む。還元炉内で生成され残ったスラグ−金属混合液は、排出されて冷却される。冷却された混合物は、２０μｍ〜１５μｍの粒径になるまで破砕され粉砕される。金属及び発生し得る硫化物は、例えば、磁気分離によってスラグから分離される。実施例では、４％のＺｎ又は２．４％のＺｎのいずれか一方を含有するスラグの処理について示している。開始時のスラグを、還元剤である、炭化ケイ素（実施例１及び実施例２）又は炭素（実施例３）で処理する。実施例３では、還元後の混合液に対して窒素バブリングを行った。得られた合金とスラグの混合液は、高濃度のＦｅ、１．００重量％未満のＺｎ、最大わずか０．０８重量％のＰｂ、及び、少なくとも４５重量％のＳｉＯ2又は最大１．３重量％のＣａＯのいずれか一方を含有していた。スラグは、銅と鉄の両方を含有する金属介在物を含むと記載されている。実施例１及び実施例３のスラグ−金属混合物を粉砕してから、磁気分離にかけ金属を選り分けた。うち実施例３のみにおいて、非磁性の最終残留スラグの組成が記載されおり、この組成は驚くべきことに、金属相を分離する前の、合金及びスラグの混合液の組成として記録された組成と類似していた。最終スラグは、ＳｉＯ2が豊富であり、また１．４％以下のＣａＯを含有していた。国際公開特許第２０１３／１５６６７６号は、残留スラグを、道路建設、埋め立て用途、又はコンクリート及びセメントの構成成分として利用することを提案している。国際公開特許第２０１３／１５６６７６号には、建設産業で用いるそのスラグ、及び／又は無機高分子について、知られていない何かしらの潜在的に有効な機能が存在する。
【先行技術文献】
【特許文献】
【００２３】
【特許文献１】米国特許第５７４９９６２号明細書
【特許文献２】米国特許第４５７１２６０号明細書
【特許文献３】米国特許第８０８８１９２号明細書
【特許文献４】特開２００１−０４０４３１号公報
【特許文献５】国際公開第２０１４／０４６５９３号
【特許文献６】国際公開第２０１３／１５６６７６号
【非特許文献】
【００２４】
【非特許文献１】Ｓ．モノーシら、「Ｎｏｎ  Ｆｅｒｒｏｕｓ  Ｓｌａｇ  ａｓ  Ｃｅｍｅｎｔｉｔｉｏｕｓ  Ｍａｔｅｒｉａｌ  ａｎｄ  Ｆｉｎｅ  Ａｇｇｒｅｇａｔｅ  ｆｏｒ  Ｃｏｎｃｒｅｔｅ」、２００１年、第３回ＣＡＮＭＥＴ／ＡＣＩ  セメント及びコンクリートの持続可能な開発に関する国際シンポジウム
【非特許文献２】Ｅ．ヘッカー、Ｂ．フリードリヒ及びＪ．ブルカ、「Ｔｒｅａｔｅｍｅｎｔ  ｏｆ  ｌｅａｄ  ａｎｄ  ｚｉｎｃ  ｓｌａｂｓ  ｉｎ  ｈｏｌｌｏｗ  ｅｌｅｃｔｒｏｄｅ  ＤＣ−ＥＡＦ  ｉｎ  ｃｏｎｓｉｄｅｒａｔｉｏｎ  ｏｆ  ｃａｌｃｕｌａｔｅｄ  ｐｈａｓｅ  ｅｑｕｉｌｉｂｒｉａ  ａｎｄ  ｔｈｅｒｍｏｄｙｎａｍｉｃｓ」、２００４年、Ｔｈｅ  Ｓｏｕｔｈ  Ａｆｒｉｃａｎ  Ｉｎｓｔｉｔｕｔｅ  ｏｆ  Ｍｉｎｉｎｇ  ａｎｄ  Ｍｅｔａｌｌｕｒｇｙ、第３７７頁〜３８４頁
【非特許文献３】Ｋ．コッホ及びＤ．ヤンケ、「Ｓｃｈｌａｃｋｅｎ  ｉｎ  ｄｅｒ  Ｍｅｔａｌｌｕｒｇｉｅ」、ＩＳＢＮ、  ３−５１４−００２５４−１
【非特許文献４】Ａ．Ｆ．Ｓ．シャルケンス、Ｌ．Ｒ．ネルソン及びＮ．Ａ．バルツァ、「Ｐｌａｓｍａ−Ａｒｃ  ｔｒｅａｔｍｅｎｔ  ｏｆ  ｓｔｅｅｌ−ｐｌａｎｔ  ｄｕｓｔ  ａｎｄ  ｚｉｎｃ−ｃｏｎｔａｉｎｉｎｇ  ｓｌａｇ  −  Ｔｈｅｏｒｅｔｉｃａｌ  ａｎｄ  Ｐｒａｃｔｉｃａｌ  Ｃｏｎｓｉｄｅｒａｔｉｏｎｓ」、Ｍｉｎｔｅｋ、論文番号８１２８
【発明の概要】
【発明が解決しようとする課題】
【００２５】
容易かつ簡便な方法を用いて一次及び／又は二次原料を処理する際に副産物として生成される、非鉄金属製造の際に生じるスラグ副産物を改質し、潜在的な金属溶出の点において許容可能であり、かつ、更に有効に、積極的、に技術的、そして経済的に貢献可能な品質、並びに、上記で説明した欠点の生じない下工程でのスラグの使用に対する要望は依然として存在している。本発明は一般に、上記で説明した問題を取り除くか、若しくは少なくとも軽減するか、及び／又は、問題に対する改善点を提供することを目的とする。
【課題を解決するための手段】
【００２６】
本発明によれば、添付の請求項のいずれかにおいて定義するスラグ、スラグを製造する方法、及びスラグの使用が提供される。
【００２７】
一実施形態では、本発明により、非鉄金属製造の際に生じるスラグ副産物が提供される。このスラグ副産物は、
ａ）少なくとも７重量％、最大４９重量％の鉄（Ｆｅ）、
ｂ）最大１．３重量％の銅（Ｃｕ）、
ｃ）少なくとも２４重量％、最大４４重量％の二酸化ケイ素（ＳｉＯ2）、及び、
ｄ）少なくとも２．０重量％。最大２０重量％の酸化カルシウム（ＣａＯ）を含み、ここで、この成分は、乾燥基準であり、金属の存在は、存在する金属元素の総量で表され、酸化状態の金属の存在は、好ましくは、その金属自体及び／又はその他の金属との組み合わせでの、金属の酸化物の形態で表され、このスラグは、同一基準で、
ｅ)少なくとも０．１０重量％、最大１．００重量％の亜鉛（Ｚｎ）、
ｆ）少なくとも０．１０重量％、最大２．５重量％の酸化マグネシウム（ＭｇＯ）、及び、
ｇ）最大０．１００重量％の鉛（Ｐｂ）、
を含む。
【００２８】
一実施形態では、本発明は、本発明によるスラグをバインダー及び／又は骨材として含む物品を提供する。このスラグは、最大１．５０重量％の亜鉛Ｚｎを含む。
【００２９】
本発明者らは、本発明によるスラグが、ジオポリマー系中のバインダーとして機能できることを見出した。本発明者らは更に、本発明によるスラグが、ジオポリマー系に用いるための非常に好適な骨材になり、骨材としてのこのスラグの使用が更に、かかるジオポリマー系を用いて製造される製品に極めて良好な性質を付与することを見出した。
【００３０】
米国特許第５７４９９６２号明細書と比較して、本発明は、亜鉛含有供給原料も溶解炉内で処理可能であるという利点を有する。本発明によるスラグを製造する方法では、供給原料中に存在するＺｎを除去することが可能であり、スラグ中のＺｎは、最終的に許容可能な濃度まで下がり、健康、産業、衛生及び環境に関する懸念をほとんど引き起こさず、少なくとも０．１０重量％のような、適正な分析技術により十分に示される。
【００３１】
本発明によるスラグは、規定の最小ＭｇＯ量、並びに、規定の最大ＭｇＯ量を含有する。プロセスの供給原料中にマグネシウムが存在するという理由で、マグネシウムがスラグの一部になり得るが、マグネシウムはまた、溶出する虞もある。本出願人らは、スラグ中の最小量のＭｇＯの存在が、スラグの溶融温度を有意に低下可能であることを見出した。しかしながら、本出願人らはまた、より多量のＭｇＯが一方でスラグの粘性を再度有意に増加させ得るため、認められた効果が減少又は損なわれるということ、より多量のＭｇＯが更に、ＭｇＯを一切含まないスラグの粘性よりも高い粘性を持つスラグを最終的にもたらし得るということを見出した。理論に束縛されるものではないが、本出願人らは、この作用が、溶液から溶出して場合に、よりスピネル形状を形成するＭｇＯによるものであり、スラグに濃厚で鈍い様相を与えていると考えている。溶液から溶出するＭｇＯの存在量が比較的少ないことにより、スラグの粘性が速やかかつ有意に増加し、液体の処理を非常に困難なものにすると考えている。したがって、本発明によるスラグは、最大で上限値のＭｇＯも含有すると規定される。ＭｇＯが規定の範囲で存在するために、スラグは、プラズマ処理実施前にスラグが生成される溶解炉中において、比較的低温でより流動的となる。このことにより、より高濃度の金属相及びより高濃度のスラグ相（２相それぞれにおいて望ましい構成成分を基準とする）を同時に得られるように、スラグ中の構成成分及び液体金属相中の構成成分間における、優れた分離が達成可能であるという利点がもたらされる。このことにより、一方では、金属相における所望金属のより高い回収、金属相における所望金属の更なる高濃度化がもたらされ、また他方では、スラグ相における貴重な金属有価物の更なる低濃度化がもたらされる。規定のＭｇＯの存在は、下流プロセス（本発明の場合、最終スラグを製造するためのスラグのプラズマ処理プロセス工程）に必要な条件が緩和されるという利点をももたらす。プラズマ処理工程は、低温で行ってもよく、またなお、スラグの優れた流動性（例えば、粘性が低い）により、少なくとも所望のフューミング操作、及び、より重要なことだが、別々の相間（液体−液体間に加え、蒸気−液体間）の優れた分離を有していてもよい。それゆえ、スラグから亜鉛及び／又は鉛を蒸発させて本発明によるスラグを得るという観点から、少なくとも所望のプロセス速度を達成することができる。したがって、本発明によるスラグ中のＭｇＯ含有量は、本発明の重要な要素である。
【００３２】
本発明によるスラグは、規定の最小量のＭｇＯを含有する。Ｋ．コッホ及びＤ．ヤンケの「冶金におけるスラグ」（ＩＳＢＮ  ３−５１４−００２５４−１）の１５７頁での開示（本明細書にてすでに説明）と比較した際の、本発明の効果及び利点は、本明細書の他の箇所で既に説明してきた。
【００３３】
本明細書にて上記した、Ｅ．ヘッカー、Ｂ．フリードリヒ及びＪ．ブルカらによる論文中の処理後のＱＳＬスラグと比較して、本発明によるスラグは、その用途におけるＰｂ溶出の懸念が低いという利点をもたらすため、健康、産業、衛生及び環境に関する懸念をほとんど引き起こさない。
【００３４】
本明細書にて上記した、Ｅ．ヘッカー、Ｂ．フリードリヒ及びＪ．ブルカらによる論文中の処理後のＩＳスラグと比較して、本発明によるスラグは、ＭｇＯの量が少ないという利点をもたらす。このことにより、スラグの融点が下がり、その結果として、同一温度でのスラグの流動性が向上するという利点がもたらされる。このことにより、操業温度の低下による必要エネルギーの減少、及び／又は、スラグ及び金属を比重により互いに分離する工程における、液体スラグ相及び液体金属相間の優れた分離、好ましくは双方の利点の組み合わせが可能となる。ＭｇＯの存在量が少ないために、スラグは、プラズマ処理実施前にスラグが生成される溶解炉中において、比較的低温でより流動的となる。このことにより、より高濃度の金属相及びより高濃度のスラグ相（２相それぞれにおいて望ましい構成成分を基準とする）を同時に得られるように、スラグ中の構成成分及び液体金属相中の構成成分間における、優れた分離が達成可能であるという利点がもたらされる。このことにより、一方では、金属相における所望金属のより高い回収、金属相における所望金属の更なる高濃度化がもたらされ、また他方では、スラグ相における貴重な金属有価物の更なる低濃度化がもたらされる。ＭｇＯの存在量が少ないことはまた、下流プロセス（本発明の場合、最終スラグを製造するためのスラグのプラズマ処理プロセス工程）に必要な条件が緩和されるという利点をもたらす。プラズマ処理工程は、低温で行ってもよく、またなお、スラグの優れた流動性（例えば、粘性が低い）により、少なくとも所望のフューミング操作を有していてもよい。それゆえ、スラグから亜鉛及び／又は鉛を蒸発させて本発明によるスラグを得るという観点から、少なくとも所望のプロセス速度を達成することができる。したがって、本発明によるスラグ中の低いＭｇＯ含有量もまた、本発明の重要な要素である。
【００３５】
本発明者らは更に、かなり高濃度の鉄（通常はその酸化物の状態）を含有するスラグは、それら鉄による優れた流動性を示すため、スラグ相及び金属相間における同一の所望の分離性能、並びに、スラグ中のＰｂ及び／又はＺｎの所望の低い含有量を達成するために、カルシウムをほとんど必要とせず、スラグ中のその他の有価金属（Ｃｕ及び／又はＳｎなど）の含有量もまた低くなるということを見出した。そのため、本発明者らは、Ｆｅを、少なくとも８重量％、好ましくは少なくとも１０重量％、より好ましくは少なくとも１５重量％、更により好ましくは少なくとも２０重量％、その上より好ましくは少なくとも２５重量％、好ましくは少なくとも３０重量％、より好ましくは少なくとも３５重量％、更により好ましくは少なくとも３７重量％、含有するスラグを製造することを選択する。それゆえ、本発明者らは、少なくとも９重量％の酸化鉄（ＦｅＯとして表される）を含有するスラグを製造することを選択する（本明細書の他の箇所で説明したとおりに計算しＦｅＯへと変換する）。好ましくは、スラグは、ＦｅＯを、少なくとも１０重量％含み、好ましくは少なくとも１２重量％の、より好ましくは少なくとも１５重量％の、更により好ましくは少なくとも２０重量％の、その上より好ましくは少なくとも３０重量％の、好ましくは少なくとも４０重量％の、より好ましくは少なくとも４５重量％の、更により好ましくは少なくとも５０重量％の酸化鉄（ＦｅＯとして表される）を含む。本出願人らは、この構成により、ＣａＯが豊富ではなく、それゆえ、所望の良好な流動性、低い融点、並びに、より低温での良好な操作性及び分離性を得るために、添加する必要のあるＣａＣＯ3の量がより少なくてすむスラグが製造可能となることを見出した。それゆえ、本発明者らは、ＣａＯを、最大１８重量％、好ましくは最大１５重量％、より好ましくは最大１２重量％、更により好ましくは最大１０重量％、その上より好ましくは最大８．０重量％、含有するスラグを選択する。
【００３６】
別の実施形態では、本発明は、本発明による第２のスラグを製造するためのプロセスを提供し、このスラグは、最大１．５０重量％の亜鉛、すなわちＺｎ及び少なくとも１．０重量％のＣａＯを含み、このプロセスは、
亜鉛、鉛、及びこれらの組み合わせから選択される少なくとも１種の金属を含む、第１のスラグを供給する工程と、
第１のスラグをフューミング炉に投入する工程と、
少なくとも１つのプラズマトーチを用いて、亜鉛、鉛、及びこれらの組み合わせから選択される少なくとも１種の金属を第１のスラグから蒸発させ、第２のスラグを得る工程と、
フューミング炉から第２のスラグを取り出す工程と、
を含む。
【００３７】
本発明者らは、本発明によるスラグが、本発明によるプロセスにより容易に製造可能であること、とりわけ、プロセスが、単一のプロセス工程及び比較的簡便なプロセス工程で、所望の低濃度のＰｂ及びＺｎを容易に達成可能であることを見出した。本発明者らは、このプロセスが、この技術分野において公知のプロセス、例えば、国際公開特許第２０１３／１５６６７６号のプロセス（最初に電気炉内で還元工程を行い、続いて原料の細かな粉砕に加え、金属粒子を残存スラグから磁気分離することを含む）と比較し、有意な利点をもたらすと考えている。本発明者らは更に、本発明によるプロセスが、この技術分野において公知のその他の方法が必要とする多量のフラックス材料を必要としないことを見出した。この材料は、スラグが別の場合建設産業で用いるバインダーとして使用可能となるような技術的貢献を弱め、あるいは更に抑制するであろう。
【００３８】
本発明者らは更に、スラグが金属溶出の懸念を示さないという理由から、経済的により魅力的な最終利用用途において認可され得るとみなすことができるなど、本発明によるスラグは、亜鉛及び／又は鉛の含有量が十分低いということを見出した。
【００３９】
本発明者らは更に、本発明によるプロセスを用いて、Ｐｂ含有量が非常に少ないスラグを製造可能であること、またそれにより、ある特定の管区で準備中のＣＬＰ規則により、場合により課されることとなる、更なる表示要求を回避可能であることを見出した。したがって本スラグはまた、従来のスラグでは不適格又は望ましくないとされるリスクのあるほとんどの現行用途において、直ちに使用が認可され得る状態にある。更に、スラグの有効な余剰分が商業需要を上回る場合には、本発明によるスラグのかかる余剰分を埋め立てる負荷及びコストには依然として制限がある。
【００４０】
本発明者らは更に、本発明によるスラグが、とりわけ本発明によるプロセスを用いる場合において、特に低い亜鉛含有量を有することを見出した。本発明者らは、本発明によるスラグをコンクリート及び／又はセメントに用いる場合において、組成物の硬化速度が、高濃度のＺｎを含有するスラグと同様に有意に低下することは、もはやないということを見出した。
【００４１】
更に別の実施形態では、本発明は、使用に関する多数の請求項で規定するように、本発明によるスラグについての様々な使用を提供する。
【００４２】
本発明者らは、本発明によるスラグ（最大１．５０重量％の亜鉛、すなわちＺｎ及び少なくとも１．０重量％のＣａＯを含むスラグ）が、建設産業で用いる活性バインダーとして使用可能であることを見出した。本スラグは、ポルトランドセメントの一部代用品として使用可能である。かかる活性のことを「ポゾラン活性」と呼ぶこともあり、時間の経過による反応の度合い、又は水の存在下での、ポゾラン及びＣａ2+又はＣａ（ＯＨ）2間の反応速度の度合いを示す指数として定義されている。ポゾラン反応の速度は、比表面積、化学組成、及び活性相の含有量などの、ポゾラン固有の特性に依存する。プロセスにおいて分子結合が不可逆的に形成されないため、物理的な表面吸着は、ポゾラン活性の一部とはみなさない。本発明者らは、例えば、約３０％のポルトランドセメントを置き換える量で本発明によるスラグを加えることにより、１００％セメントを用いて製造した同一製品の圧縮強度を６％だけ下回る圧縮強度を示すコンクリート製品を、本混合物を用いて製造可能としつつ、３０％少ないポルトランドセメントを使用可能であることを見出した。理論に束縛されるものではないが、本発明者らは、スラグの活性を妨げる有害物質又は汚染物質として機能し得る濃度未満である、低い亜鉛の存在量により、この性能が可能となると考えている。本発明者らは、約８重量％の亜鉛を含有する同様のスラグでは、この活性を示すことができないことを見出した。
【００４３】
それゆえ更に別の実施形態では、本発明は、建設産業で用いるフィラー、バインダー、及びこれらの組み合わせからなる一覧から選択される成分として、本発明によるスラグの使用を提供する。
【００４４】
本発明者らは、本発明によるスラグが、とりわけ粉砕後に、この第２のスラグを組成物中のバインダーとしてポルトランドセメントの一部代用品に用いる場合、本発明によるプロセスを適用することにより本発明によるスラグから得られ、約８重量％の亜鉛、すなわちＺｎ及び０．３〜０．５重量％の範囲の鉛、すなわちＰｂを含有する第１のスラグに由来する同等物よりも、有意に優れた性能を発揮したことを見出した。本発明者らは、この性能の違いが、亜鉛が従来のセメントの活性を鈍化させるという実測結果に基づいて、低い亜鉛含有量によるものであり得ると考えている。本発明者らは、この性能の違いは、最大１．５０重量％の亜鉛、すなわちＺｎ及び少なくとも１．０重量％のＣａＯを含むスラグにおいて、すでに大きいことを見出した。
【００４５】
本発明者らは、本発明によるスラグもまた、多数のその他技術的効果をもたらすために使用可能であることを見出した。
【００４６】
一実施形態では、本発明によるスラグ（最大１．５０重量％の亜鉛、すなわちＺｎ及び少なくとも１．０重量％のＣａＯを含むスラグ）は、ブラスト用サンド材若しくはブラスト用グリット材として、又は黒色顔料として発泡タイル材としての屋根瓦又は屋根板用の被覆及び／又はコーティングから選択される最終用途に、好ましくは装飾用途に用いる黒色の硬い塊材として、または高密度の砂利として好ましくは建設用製品に、より好ましくは黒色タイルに、好ましくは水中用途に、より好ましくは水力工学に、及びこれらの組み合わせに使用することができる。
【００４７】
更に別の実施形態では、スラグは最大１．５０重量％の亜鉛Ｚｎ及び少なくとも１．０重量％のＣａＯを含み、本発明は、れんが又は耐火れんがの焼成温度の低下、遮音性、Ｘ線の遮蔽、及びこれらの組み合わせから選択される効果を提供する。
【００４８】
本発明者らは、スラグが、２．９〜４．０トン／ｍ3の範囲の高い材料密度を有していることを見出した。更に、スラグには穴が少ないことが判明した。それゆえ、スラグは良好な遮音効果をもたらし得る。本発明者らは更に、特に材料密度が高いということにより、スラグが好適なものとなり、またＸ線の遮蔽にとって優れた利点がもたらされることを見出した。
【００４９】
本発明者らは、スラグが極めて濃い黒色を有していることを見出した。鉄かんらん石のスラグにとって、黒色はかなり一般的ではあるが、本発明者らは、本発明によるスラグ中のこの色が、とりわけほとんどの代替顔料と比較して極めて安定していることを見出した。亜鉛含有量及び鉛含有量が低いため、その結果、本発明によるスラグは、黒色の床タイルなどの黒色の建設用製品を製造するのに好適な顔料として使用することができる。この黒色の床タイルは現在非常に人気があり、現時点では酸化鉄、すなわちＦｅＯが使用されているが、より不足しており、またどちらかと言えば高価な原料である。
【発明を実施するための形態】
【００５０】
本発明を以下に記載する特定の実施形態に沿って説明するが、本発明は、この実施形態に制限されるものではなく、特許請求の範囲においてのみ制限されるものである。
【００５１】
更に、明細書及び特許請求の範囲における、「第１の」、「第２の」、「第３の」などの用語は、類似の要素を区別するために使用されるものであって、必ずしも、連続的な順番、又は時間的な順番について記載するものではない。用語は適切な状況下において互換性があり、本発明の実施形態では、本明細書に記載された又は図示された順番以外の、その他の順番で実施することが可能である。
【００５２】
更に、明細書及び特許請求の範囲における、「上部」、「底部」、「上」、「下」などの用語は、記述的な目的に使用されるものであって、必ずしも相対位置について記載するものではない。そのように用いられる用語は適切な状況下において互換性があり、また本明細書に記載する本発明の実施形態は、本明細書に記載された又は図示された配置以外の、その他の配置で実施することが可能である。
【００５３】
特許請求の範囲において使用する用語「含む」は、その後に列挙する手段に制限されると解釈されるべきではなく、その他の要素又は工程を排除するものではないことを意味する。言及し明示した構成、整数、工程又は構成要素の存在を特定するものと解釈される必要があるが、その他の構成、整数、工程若しくは構成要素、又はそれらの群の１つ以上の存在又は追加を排除するものではない。したがって、表現の範囲「手段Ａ及びＢを含むデバイス」においては、構成要素Ａ及びＢのみからなるデバイス（これは、本発明に関して、このデバイスに関連する構成要素がＡ及びＢのみであるということを意味する）であると制限されるべきではない。したがって、用語「含む」及び「有する」は、より限定的な用語「から本質的になる」及び「からなる」を包含する。
【００５４】
本明細書において、また別途明記しない限りにおいて、金属及び酸化物の量は標準的な慣習に従い乾式で表される。それぞれの金属の存在量は通常、その総存在量で表され、金属がその元素の状態（酸化数＝０）で存在するか、又はあらゆる化学結合状態で、通常は酸化状態（酸化数＞０）で存在するかは問わない。比較的容易にその元素の状態へと還元され、乾式冶金プロセスで溶融金属として生じ得る金属において、スラグの組成が与えられている場合であっても、この金属の存在量をその元素状態の金属の状態を基準として表すことは、かなり一般的である。また、この金属の大部分は、実際には、酸化状態で存在する。そのため、本発明に記載するスラグのようなスラグの組成は、元素状態の金属である、Ｆｅ、Ｚｎ、Ｐｂ、Ｃｕ、Ｓｂ、Ｂｉの含有量を用いて表される。より少ない貴金属については、非鉄乾式条件下で還元することはより難しく、ほとんどの場合、酸化状態で生じる。これら金属は通常、その最も一般的な酸化物の状態を基準として表される。したがって、スラグ組成物は通常、Ｓｉ、Ｃａ、Ａｌ、Ｎａの含有量を、それぞれＳｉＯ2、ＣａＯ、Ａｌ2Ｏ3、Ｎａ2Ｏとして表現する。
【００５５】
米国特許第４５７１２６０号、及び国際公開第２０１３／１５６６７６号で採用されたカルド法は、上吹転炉（ＴＢＲＣ−カルド炉又はカルド転炉）を採用した通常の乾式冶金プロセスであり、より重い相の溶融金属、及びより軽い相の溶融スラグ相を共存させることができる。このプロセスの熱は、酸素と燃料の炎を用いて供給され、後から、コークス又は若干のその他好適な還元剤を既に溶融した液状物（１種又は複数種）に投入することにより供給する。本発明によるプラズマプロセスは、スラグ中から一定の金属を蒸発させるのに、プラズマトーチを利用している。本発明によるプロセスは、非常に高温のプラズマフロー（温度が１５００℃を大幅に超え、少なくとも３０００℃、更に５０００℃まで速やかに上昇する）が、溶融物の平均温度よりも遥かに高い局所温度の発生を可能とするため、より効果的である。このプロセスでは、生成した熱量とは事実上独立した状態で、酸素分圧の制御が可能となるため、通常のバーナーシステムと比較した場合、より融通がきく。
【００５６】
一実施形態では、本発明によるスラグは、Ｆｅを、少なくとも８重量％、好ましくは少なくとも１０重量％、より好ましくは少なくとも１５重量％、更により好ましくは少なくとも２０重量％、その上より好ましくは少なくとも２５重量％、好ましくは少なくとも３０重量％、より好ましくは少なくとも３５重量％、更により好ましくは少なくとも３７重量％を含む。別の実施形態では、本発明によるスラグは、Ｆｅを、最大４８重量％、好ましくは最大４７重量％、より好ましくは最大４５重量％、更により好ましくは最大４３重量％、その上より好ましくは最大４１重量％を含む。非鉄金属製造により生じるスラグ中のＦｅの含有量は、好ましくは、ＤＩＮ  ＥＮ  ＩＳＯ  １１８８５に記載される方法に従って測定される。
【００５７】
一実施形態では、本発明によるスラグは、ＳｉＯ2を、少なくとも２２重量％、好ましくは少なくとも２４重量％、より好ましくは少なくとも２５重量％、更により好ましくは少なくとも２６重量％、その上より好ましくは少なくとも２７重量％、好ましくは少なくとも２８重量％、より好ましくは少なくとも２９重量％、更により好ましくは少なくとも３０．０重量％を含む。別の実施形態では、本発明によるスラグは、ＳｉＯ2を、最大４２重量％、好ましくは最大４０重量％、より好ましくは最大３７重量％、更により好ましくは最大３３重量％、その上より好ましくは最大３２重量％を含む。非鉄金属製造により生じるスラグ中のＳｉＯ2の含有量は、好ましくは、ＤＩＮ  ＥＮ  ＩＳＯ  １２６７７に記載される方法に従って測定される。また、最初にＤＩＮ  ＥＮ  ＩＳＯ  １１８８５に従った方法を用いてシリコン、すなわちＳｉの含有量を測定し、その後、この結果をその酸化物、すなわちＳｉＯ2へと変換することで、ＳｉＯ2含有量を間接的に測定してもよい。
【００５８】
本発明者らは、特許請求の範囲に明記した、本発明によるスラグ中の相当量のＳｉＯ2の存在が、容器から溶融スラグを注ぐと同時にスラグを水で急冷する際の爆発を避けるための有力な要素であることを見出した。スラグは、不可避に鉄（ＦｅＯ）リッチとなる。十分な高温において、ＦｅＯは、水をＯ2ガス及びＨ2ガスに分解反応させるための触媒として機能することができる。水素ガスは、空気（明確には酸素）と混合した際の爆発範囲が非常に広いため、着火源がある状態で空気又は酸素と混合されると容易に爆発する。本出願人らは、スラグ中に十分なＳｉＯ2が存在することにより、スラグ中に存在する鉄の触媒活性（急冷工程で用いる水を爆発性の混合気へと分解する）を低下させることができることを見出した。より多くのＳｉＯ2が存在することの更なる利点は、溶融スラグ相及び溶融金属相間の、同程度の分離かつ容易な分離を達成するのにより低温でも十分となるように、スラグの流動性を向上させることである。そのため、２相それぞれにおいて望ましい金属成分を基準とした所望の良好な分離が達成される。
【００５９】
一方では、スラグ中のＳｉＯ2含有量を規定の上限よりも低く保つことにより、スラグ溶融温度をより低く保つという利点がもたらされる。本発明者らは、ＳｉＯ2含有量がより高い場合、スラグ溶融温度が上昇することを見出した。スラグ溶融温度は多くの場合、スラグ「液相線温度」と呼ばれている。理論に束縛されるものではないが、本出願人らは、ＳｉＯ2濃度が高い場合、ＳｉＯ2の一部が分離相として析出し高粘性を示し得ると考えている。この粘性の高い分離相が、高いＳｉＯ2含有量におけるプロセス上の問題の原因となる可能性がある。スラグ中のＳｉＯ2含有量を規定の上限よりも低く保つことにより、同量の一次金属に対するスラグ副産物の生成量が減少するという、更なる利点がもたらされる。これにより（本発明によるプロセスなどを用いることにより）、このスラグの品質を向上させるための処理上の負担が軽減する。
【００６０】
一実施形態では、本発明によるスラグは、ＣａＯを、少なくとも１．０重量％、好ましくは少なくとも１．２重量％、より好ましくは少なくとも１．４重量％、更により好ましくは少なくとも１．７５重量％、その上より好ましくは少なくとも２．０重量％、好ましくは少なくとも２．２５重量％、より好ましくは少なくとも２．５０重量％、更により好ましくは少なくとも３．００重量％を含む。別の実施形態では、本発明によるスラグは、ＣａＯを、最大１８重量％、好ましくは最大１５重量％、より好ましくは最大１２重量％、更により好ましくは最大１０重量％、その上より好ましくは最大８．０重量％を含む。非鉄金属製造により生じるスラグ中のＣａＯの含有量は、好ましくは、ＤＩＮ  ＥＮ  ＩＳＯ  １１８８５に記載される方法に従って測定される。
【００６１】
本出願人らは、規定したＣａＯ濃度（低濃度に関して）は一方で、スラグの流動性を向上させ、スラグの融点（又は、「液相線温度」）を下げるという利点をもたらすことを見出した。このことは、溶融状態におけるスラグ処理の操作性という点において利点をもたらし、また、低温状態での溶融金属相からの優れた分離を可能とする。スラグ中のＣａＯ濃度は、主に、ＣａＣＯ3などのフラックス材料を添加することによる結果である。本出願人らは、ＣａＣＯ3を添加後ＣａＯへと変換するなどの、プロセスへのＣａＯ添加により、上流の金属回収プロセス工程におけるスラグからの金属回収率が向上し、低濃度Ｐｂの達成が容易となり、またスラグの流動性が向上することを見出した。本出願人らはまた、スラグ製品をジオポリマーに利用する際、ＣａＯが更なる利点をもたらすことを見出した。したがって、規定した濃度（とりわけ上限値）により、過剰量の上記添加フラックス材料を入手及び投入する必要がないという利点ももたらされる。更に、これらの濃度により、生成されるスラグ副産物量が減少し、スラグ処理上の負担（関連する廃棄流体の廃棄負荷を含む）が軽減する。
【００６２】
更に本出願人らは、賢明かつ部分的な承認を可能とする、上流の金属回収プロセス工程におけるスラグ中のＣａＯ濃度、及び、様々な目的金属を含有するが妨げとなるＣａ化合物も豊富に含む供給原料濃度が、特定の濃度に達することが望ましいことを見出した。これら供給原料は通常、その他のプロセス由来の廃棄流体であり、典型的には、業者の廃棄負荷が高いことを意味する。このような原料の例としては、石膏（ＣａＳＯ4）を含有する排水処理スラッジが挙げられる。
【００６３】
ＣａＯ含有量の上限を守ることにより、溶液中にＣａＯを保つために必要なＳｉＯ2の量をより少なくでき、またスラグ量をより少なく保つことができるという利点がもたらされる。スラグ中に必要なＣａＯの量がより少なくなることによって、投入が必要なＣａＣＯ3及び／又はＣａＳＯ4の量がより少なくなるという、更なる利点がもたらされる。これらカルシウム供給源を溶融し分解するには非常に多くのエネルギーを消費するため、この利点により、プロセスに必要なエネルギーが有意に低くなる。
【００６４】
一実施形態では、本発明によるスラグは、Ｚｎを、最大１．５０重量％、好ましくは最大１．４０重量％、より好ましくは最大１．３０重量％、更により好ましくは最大１．２０重量％、その上より好ましくは最大１．１０重量％、好ましくは最大１．００重量％、より好ましくは最大０．９０重量％、更により好ましくは最大０．８０重量％、その上より好ましくは最大０．７０重量％を含む。非鉄金属製造により生じるスラグ中のＺｎの含有量は、好ましくは、ＤＩＮ  ＥＮ  ＩＳＯ  １１８８５に記載される方法に従って測定される。別の実施形態では、スラグは、Ｚｎを、少なくとも０．１０重量％、好ましくは少なくとも０．１５重量％、より好ましくは少なくとも０．２０重量％、更により好ましくは少なくとも０．２５重量％、その上より好ましくは少なくとも０．３０重量％、好ましくは少なくとも０．３５重量％、より好ましくは少なくとも０．４０重量％、更により好ましくは少なくとも０．５０重量％を含む。本出願人らは一方で、溶出リスクが低く、スラグが有害分類の適用を受けるリスクを冒さないという利点があるため、亜鉛成分濃度を規定の上限よりも低くすることを選択するが、本出願人らはまた他方で、スラグから亜鉛を除去するための負荷及びコストが、依然として許容可能であるという理由から、亜鉛成分濃度を規定の下限よりも大きく保つことを選択する。
【００６５】
一実施形態では、本発明によるスラグは、Ｐｂを、最大０．３０重量％、好ましくは最大０．２５重量％、より好ましくは最大０．２０重量％、更により好ましくは最大０．１５重量％、その上より好ましくは最大０．１００重量％、好ましくは最大０．０５０重量％、より好ましくは最大０．０４０重量％、更により好ましくは最大０．０３０重量％、その上より好ましくは最大０．０２６重量％を含む。非鉄金属製造により生じるスラグ中のＰｂの含有量は、好ましくは、ＤＩＮ  ＥＮ  ＩＳＯ  １１８８５に記載される方法に従って測定される。別の実施形態では、スラグは、Ｐｂを、少なくとも０．００５重量％、好ましくは少なくとも０．０１０重量％、より好ましくは少なくとも０．０１５重量％、更により好ましくは少なくとも０．０２０重量％、その上より好ましくは少なくとも０．０２５重量％、好ましくは少なくとも０．０３０重量％、より好ましくは少なくとも０．０３５重量％、更により好ましくは少なくとも０．０４０重量％を含む。本出願人らは一方で、溶出リスクが低く、スラグが有害分類の適用を受けるリスクを冒さないという利点があるため、鉛成分濃度を規定の上限よりも低くすることを選択するが、本出願人らはまた他方で、スラグから鉛を除去するための負荷及びコストが、依然として許容可能であるという理由から、鉛成分濃度を規定の下限よりも高く保つことを選択する。
【００６６】
一実施形態では、本発明によるスラグは、銅、すなわちＣｕを、最大１．３０重量％、好ましくは最大１．１０重量％、より好ましくは最大１．００重量％、更により好ましくは最大０．９０重量％、その上より好ましくは最大０．８０重量％、好ましくは最大０．７５重量％、より好ましくは最大０．７０重量％、更により好ましくは最大０．６０重量％、その上より好ましくは最大０．４０重量％を含む。非鉄金属製造により生じるスラグ中のＣｕの含有量は、好ましくは、ＤＩＮ  ＥＮ  ＩＳＯ  １１８８５に記載される方法に従って測定される。別の実施形態では、スラグは、Ｃｕを、少なくとも１００ｐｐｍ重量、好ましくは少なくとも０．０５重量％、より好ましくは少なくとも０．１０重量％、更により好ましくは少なくとも０．１５重量％、更により好ましくは少なくとも０．２０重量％のＣｕを含む。スラットは、Ｃｕを、好ましくは少なくとも０．３０重量％、より好ましくは少なくとも０．３５重量％、更により好ましくは少なくとも０．４０重量％、含む。
【００６７】
特許請求の範囲で規定したような、少量だが測定可能な量の銅が存在していても、本発明によるスラグの製造における銅含有原料を処理することは可能である。本出願人らは、原料中の銅を、より価値のある金属形態にて、できるだけ多く回収するために、スラグ中の銅含有量を上限よりも低く保つことを選択する。更に銅は、多くの場合、スラグから溶出し得る形態で生じる金属である。銅は、水環境中の藻類の生存に悪影響を及ぼす。したがって、銅の溶出は、本発明によるスラグの潜在的な用途の一部において、環境毒性（envirotoxic）の懸念を高める虞がある。また一方では、本出願人らは、スラグから更なる量の銅を除去するための労力及び関連コストが、一層高まってきているという理由から、スラグ中の銅含有量を下限よりも高く保つことを選択する。銅の濃度を、規定の下限よりも高く保つことにより、結果として、供給原料の処理に対する負荷及びその関連操業コストが簡略化される。
【００６８】
一実施形態では、本発明によるスラグは、酸化マグネシウム、すなわちＭｇＯを、最大２．５重量％、好ましくは最大２．００重量％、より好ましくは最大１．５０重量％、更により好ましくは最大１．３重量％、その上より好ましくは最大１．２０重量％、好ましくは最大１．１０重量％、より好ましくは最大１．００重量％を含む。非鉄金属製造により生じるスラグ中のＭｇＯの含有量は、マグネシウム、すなわちＭｇの分析結果をＭｇＯへと変換することにより測定してもよい。このスラグ中のマグネシウムの含有量は、好ましくは、ＤＩＮ  ＥＮ  ＩＳＯ  １１８８５に記載される方法に従って測定される。別の実施形態では、スラグは、ＭｇＯを、少なくとも０．１０重量％、好ましくは少なくとも０．２０重量％、より好ましくは少なくとも０．３０重量％のＭｇＯを含む。スラグは、ＭｇＯを、好ましくは少なくとも０．４０重量％、好ましくは少なくとも０．５０重量％、より好ましくは少なくとも０．６０重量％、更により好ましくは少なくとも０．７０重量％、その上より好ましくは少なくとも０．７５重量％、含む。
【００６９】
本発明によるスラグ中の規定のＭｇＯ濃度の利点を、本明細書の他の箇所で詳細に説明してきた。
【００７０】
ＤＩＮ  ＥＮ  ＩＳＯ  １１８８５に記載される方法は、誘導結合プラズマ発光分光分析（ＩＣＰ−ＡＥＳ）を利用しており、また誘導結合プラズマ発光分光分析（ＩＣＰ−ＯＥＳ）とも呼ばれている。
【００７１】
一実施形態では、本発明によるスラグは、硫黄、すなわちＳを、最大２．０重量％、好ましくは最大２．００重量％、より好ましくは最大１．５０重量％、更により好ましくは最大１．２５重量％、その上より好ましくは最大１．００重量％、好ましくは最大０．５０重量％、より好ましくは最大０．４０重量％、更により好ましくは最大０．３０重量％、その上より好ましくは最大０．２０重量％、含む。非鉄金属製造により生じるスラグ中のＳの含有量は、好ましくは、主にＩＳＯ  １５３５０に記載される方法の範囲に従って測定される。別の実施形態では、スラグは、Ｓを、少なくとも０．０５重量％含む。
【００７２】
一実施形態では、本発明によるスラグは更に、酸化鉄（ＦｅＯとして表される）を、少なくとも９重量％、かつ最大６３重量％含む。この含有量を再度、請求項１の同一基準、すなわち、乾燥基準で表す。ＦｅＯ含有量は、元素状態のＦｅの含有量をＦｅＯへと変換することにより容易に得ることができる。この場合、Ｆｅの含有量は、元素状態で存在する金属及び酸化状態で存在する金属の総量で表される。一実施形態では、本発明によるスラグは、ＦｅＯを、少なくとも１０重量％、好ましくは少なくとも１２重量％、より好ましくは少なくとも１５重量％、更により好ましくは少なくとも２０重量％、その上より好ましくは少なくとも３０重量％、好ましくは少なくとも４０重量％、より好ましくは少なくとも４５重量％、更により好ましくは少なくとも５０重量％、含む。別の実施形態では、本発明によるスラグは、ＦｅＯを、最大６０重量％、好ましくは最大５８重量％、より好ましくは最大５６重量％、更により好ましくは最大５４重量％、その上より好ましくは最大５３重量％、含む。
【００７３】
一実施形態では、本発明によるスラグは、酸化ナトリウム、すなわちＮａ2Ｏを、最大５．０重量％、好ましくは最大４．５０重量％、より好ましくは最大４．００重量％、更により好ましくは最大３．７５重量％、その上より好ましくは最大３．５０重量％、好ましくは最大３．２５重量％、より好ましくは最大３．１０重量％、更により好ましくは最大３．００重量％、その上より好ましくは最大２．９０重量％、含む。非鉄金属製造により生じるスラグ中のＮａ２Ｏの含有量は、ナトリウム、すなわちＮａの分析結果をＮａ2Ｏへと変換することにより測定してもよい。このスラグ中のナトリウムの含有量は、好ましくは、ＤＩＮ  ＥＮ  ＩＳＯ  １１８８５に記載される方法に従って測定される。別の実施形態では、スラグは、Ｎａ2Ｏを、少なくとも１．００重量％含む。
【００７４】
本出願人らは、スラグ製造プロセスにおける供給原料中のナトリウムの存在が、本発明によるスラグ中のＮａ2Ｏ含有量に少なくとも部分的に影響を与えることを見出した。
本出願人らは更に、Ｎａ2Ｏの存在が、スラグの溶融温度を有意に低下可能であることを見出した。Ｎａ2Ｏが存在するために、スラグは、プラズマ処理実施前にスラグが生成される溶解炉中において、比較的低温でより流動的となる。このことにより、より高濃度の金属相及びより高濃度のスラグ相（２相それぞれにおいて望ましい構成成分を基準とする）を同時に得られるように、スラグ中の構成成分及び液体金属相中の構成成分間における、優れた分離が達成可能であるという利点がもたらされる。このことにより、一方では、金属相における所望金属のより高い回収、金属相における所望金属の更なる高濃度化がもたらされ、また他方では、スラグ相における貴重な金属有価物の更なる低濃度化がもたらされる。Ｎａ2Ｏの存在は、下流プロセス（本発明の場合、最終スラグを製造するためのスラグのプラズマ処理プロセス工程）に必要な条件が緩和されるという利点をもたらす。プラズマ処理工程は、低温で行ってもよく、スラグの優れた流動性（例えば、粘性が低い）により、少なくとも所望のフューミング操作及び相分離速度を有していてもよい。そのため、スラグから亜鉛及び／又は鉛を蒸発させて本発明によるスラグを得るという観点から、少なくとも所望のプロセス速度を達成することができる。したがって、本発明によるスラグ中のＮａ2Ｏ成分は、本発明における更なる関連要素である。
【００７５】
一実施形態では、本発明によるスラグは更に、同一基準で、酸化アルミニウム、すなわちＡｌ2Ｏ3を、少なくとも３重量％、かつ最大１２重量％含む。スラグは、Ａｌ2Ｏ3を、好ましくは少なくとも３．０重量％、より好ましくは少なくとも４．０重量％、更により好ましくは少なくとも５．０重量％、その上より好ましくは少なくとも６．０重量％、好ましくは少なくとも７．０重量％、より好ましくは少なくとも７．５重量％、更により好ましくは少なくとも８．０重量％、含む。別の実施形態では、本発明によるスラグは、Ａｌ2Ｏ3を、最大１１．５重量％、好ましくは最大１１．０重量％、より好ましくは最大１１．０重量％、更により好ましくは最大１０．５重量％、その上より好ましくは最大１０．０重量％、含む。非鉄金属製造により生じるスラグ中のＡｌ2Ｏ3の含有量は、好ましくは、ＤＩＮ  ＥＮ  ＩＳＯ  １１８８５に記載される方法に従って測定され、この方法では、アルミニウムの含有量を測定し、その結果を酸化アルミニウム、すなわちＡｌ2Ｏ3へと変換する。
【００７６】
本出願人らは、本発明によるプロセスに用いる原料に、Ａｌを投入可能（例えば、プロセスに青銅を投入することにより）であることを見出した。Ａｌはまた目的に応じた金属として、例えば還元剤として投入することができる。すなわち、アルミニウムを酸化させてＡｌ2Ｏ3を生成することにより、例えば、より多くの貴金属酸化物を、その元素状態の金属へと還元することを助けることができる。本出願人らは、還元剤としてのアルミニウム金属は、比較的大量のエネルギーをプロセスへともたらすことが可能であることを見出した。本出願人らは、本明細書の他の箇所で既に説明した全ての付随効果と同様に、規定量のアルミニウムの存在が、スラグの溶融温度を低下させるという利点をもたらすことが可能であることを見出した。本出願人らは更に、規定量のＡｌ2Ｏ3の存在が、ジオポリマーとしてのスラグの機能に良い影響を与えると考えている。
【００７７】
本出願人らは一方で、過剰なＡｌ2Ｏ3濃度がスラグの粘性を増加させることによりプロセス障害を引き起こし得ることを見出したため、Ａｌ2Ｏ3の規定の上限値を守ることを選択する。
【００７８】
一実施形態では、本発明によるスラグは、酸化亜鉛、すなわちＺｎＯを、最大１．５０重量％、好ましくは最大１．４０重量％、より好ましくは最大１．３０重量％、更により好ましくは最大１．２０重量％、その上より好ましくは最大１．１０重量％、好ましくは最大１．０５重量％、より好ましくは最大１．００重量％、更により好ましくは最大０．９５重量％、その上より好ましくは最大０．９０重量％、含む。非鉄金属製造により生じるスラグ中のＺｎＯの含有量は、亜鉛、すなわちＺｎの分析結果をＺｎＯへと変換することにより測定してもよい。このスラグ中の亜鉛の含有量は、好ましくは、ＤＩＮ  ＥＮ  ＩＳＯ  １１８８５に記載される方法に従って測定される。別の実施形態では、スラグは、ＺｎＯを、少なくとも０．２５重量％含む。
【００７９】
一実施形態では、本発明によるスラグは、酸化鉛、すなわちＰｂＯを、最大０．３２３重量％、好ましくは最大０．３００重量％、より好ましくは最大０．２５０重量％、更により好ましくは最大０．２００重量％、その上より好ましくは最大０．１００重量％、好ましくは最大０．０５０重量％、より好ましくは最大０．０３０重量％、更により好ましくは最大０．０２８重量％、その上より好ましくは最大０．０２０重量％、含む。非鉄金属製造により生じるスラグ中のＰｂＯの含有量は、鉛、すなわちＰｂの分析結果をＰｂＯへと変換することにより測定してもよい。このスラグ中の鉛の含有量は、好ましくは、ＤＩＮ  ＥＮ  ＩＳＯ  １１８８５に記載される方法に従って測定される。別の実施形態では、スラグは、ＰｂＯを、少なくとも０．００５重量％含む。
【００８０】
本発明によるスラグの一実施形態では、スラグ中に存在する鉄は、主として鉄かんらん石構造、すなわちＦｅ2ＳｉＯ4（鉄クリソライトとも呼ばれる）で存在する。
【００８１】
本発明によるスラグの一実施形態では、Ｔｏｐａｓ  Ａｃａｄｅｍｉｃ  Ｓｏｆｔｗａｒｅ  Ｖ５を使用し内部標準物質としてＡｌ2Ｏ3を用いた、定量Ｘ線回折（ＸＲＤ）分析で測定した際、スラグは、非晶質成分を、少なくとも３０重量％、好ましくは少なくとも５０重量％、より好ましくは少なくとも７０重量％、更により好ましくは少なくとも８０重量％、その上より好ましくは少なくとも８５重量％有している。スラグ中の非晶質含有量がより高いと、スラグが優れた粉砕性を有するように、スラグに利点がもたらされる。この性質は、小粒子が望まれる際、例えば、スラグをバインダーとして用いる際、特に有利となる。別の実施形態では、スラグは、少なくとも明らかに結晶質であり、結晶質は例えば、少なくとも３０％、好ましくは少なくとも５０％、より好ましくは少なくとも７０％である。高い結晶化度は、高硬度及び高強度という利点をもたらし、また特に、その他の最終用途、例えば、外装石材及びその他の装飾用途として用いる際に有利となる、濃黒色という利点ももたらす。
【００８２】
一実施形態では、本発明によるスラグは、平均粒径（ｄ５０、重量基準により計算され、ふるいに通すことで得られる）が、少なくとも０．５ｍｍかつ最大５．０ｍｍ、好ましくは少なくとも０．７ｍｍ、より好ましくは少なくとも０．９ｍｍ、及び所望により最大３．０ｍｍ、好ましくは最大２．０ｍｍの粒形状を有している。粉砕スラグの粉末度はまた、その「ブレーン値」で表すことができ、このブレーン値は、セメント粉砕物の粉末度（比表面積）を示すために一般的に用いられる値である。粉砕物の粉末度は、ＤＩＮ  １１６４  ｐａｒｔ  ４に従い、空気透過度［ｃｍ2／ｇ］を測定することにより求められる。本発明による一実施形態のスラグのブレーン値は、１８００〜６０００の範囲でなければならず、好ましくは少なくとも２０００、より好ましくは少なくとも２２００、更により好ましくは少なくとも２５００、その上より好ましくは少なくとも３０００である。一実施形態では、スラグのブレーン値は、最大５５００、好ましくは最大５０００、より好ましくは最大４５００、及び更により好ましくは最大４０００である。これらブレーン値は、スラグをバインダーとして用いる際、特に有利である。
【００８３】
一実施形態では、本発明によるスラグは、湿式ふるいを用いて測定し、その後重量基準により平均値を算出する平均粒径（ｄ５０）が、少なくとも１０μｍかつ最大５００μｍ、好ましくは少なくとも２０μｍ、より好ましくは少なくとも３０μｍ、及び所望により最大２００μｍ、好ましくは最大１００μｍ、より好ましくは最大５０μｍの粉末形状を有している。このことにより、特にスラグをバインダーとして用いる場合の利点がもたらされる。
【００８４】
本発明によるスラグの一実施形態では、少なくとも９０重量％の粒子（ｄ９０）は、湿式ふるいを用いて測定する際、最大２００μｍの、好ましくは最大１５０μｍの、より好ましくは最大１００μｍの、直径を有する。このことにより、スラグの取り扱い性が高まるよう、より大きな粒子の量が極めて限定的となるという利点がもたらされ、スラグをバインダーとして用いる際、滑らかなペーストとなることにつながる。
【００８５】
一実施形態では、本発明によるスラグは、平均粒径（ｄ５０、重量基準により計算される）が、少なくとも４ｍｍかつ最大２００ｍｍの塊形状を有している。特定の実施形態では、スラグは、４〜２０ｍｍの範囲の平均粒径を有している。この形状のスラグは、骨材などのその他の用途に非常に適している。別の特定の実施形態では、スラグは、５０〜２００ｍｍの範囲の平均粒径を有している。この形状のスラグは、例えば、外装石材などの装飾部材として好適であってもよい。
【００８６】
本発明による物品の一実施形態では、物品は更に骨材を含み、骨材は、好ましくは、砂及び／又は本発明によるスラグを含み、このスラグは、亜鉛、すなわちＺｎを最大１．５０重量％含む。本出願人らは、スラグはまた、建設産業で用いる骨材（単独で、又は砂などのその他の骨材と組み合わせて）として、非常に好適であることを見出した。スラグは、強度の改善をもたらすことができ、また最終製品の審美性を改善することができる。
【００８７】
本発明による物品の一実施形態では、スラグは、少なくとも１．０％のＣａＯを含み、スラグはバインダーとして存在し、この物品は更に活性剤を含む。本出願人らは、好適な活性剤と反応可能であり、それにより骨材への強い結合特性を示す活性バインダーとして、本発明によるスラグが機能し得ることを見出した。そのため、スラグを、ポルトランドセメントの代用品として、又は、物品中の唯一のバインダー（その場合、「ジオポリマー」とみなす）として使用することができる。このジオポリマーは、例えば、コーティング剤、接着剤、複合材料などに、耐火性及び耐熱性を付与する。
【００８８】
ジオポリマーは通常、反復単位を持つ骨格構造を有する非晶質物質であり、この場合、共有酸素原子により連結されたＦｅ原子及びＳｉ原子を含む。ジオポリマーへの応用は幅広く見出されており、それらの多くは、この材料の耐火性及び耐熱性に示唆を受けたものである。
【００８９】
活性剤を含む一実施形態では、活性剤は、水酸化ナトリウム、すなわちＮａＯＨ、水酸化カリウム、すなわちＫＯＨ、ケイ酸ナトリウム、すなわちＮａ2ＳｉＯ3、ケイ酸カリウム、すなわちＫ2ＳｉＯ3、及びこれらの組み合わせからなる群から選択され、好ましくは、活性剤はＮａＯＨである。
【００９０】
一実施形態では、本発明による物品は、建設用部材であり、好ましくは、タイル、舗装材、ブロック材、コンクリートブロック、及びこれらの組み合わせからなる一覧から選択される部材である。
【００９１】
本発明による物品は、場合により焼成させてもよく、それにより、赤みがかった色となるなど、色彩変化という利点をもたらすこともできる。同様に、焼成よりも低温だが例えば、１２０〜２５０℃の範囲の温度にて硬化工程を適用してもよく、それにより、物品に、審美的外観と同様、機械的特性を容易に付与することもできる。
【００９２】
一実施形態では、本発明による物品は、発泡構造を有している。このことにより、物品が断熱性及び／又は遮音性を示し得るなど、熱及び音の伝導性が低下するという利点がもたらされ、また、これらの特性が求められる又は必要とされる用途において、より受け入れられるようになる。
【００９３】
本発明によるプロセスは、プラズマトーチを利用している。プラズマトーチにおいては、空気又は不活性ガスなどのガス流がその間を通る２つの電極間に、電気アークが生じる。電気アークを用いてガス流を非常に高温になるまで加熱し、また任意選択的に、天然ガスなどの還元剤を用いながら混合した後、溶融スラグ浴中に高温のガス流を吹き込む。
高温のガス流は、スラグ浴中を通り抜けスラグ浴を加熱する。表面へと上がる途中に、ガス流は、Ｚｎ及び／又はＰｂなどの蒸発性金属を捕捉する。あるいは、スラグ浴に、固体炭素又は炭素含有材などの形態の還元剤、好ましくは石油コークスを添加してもよい。この場合、プラズマトーチはエネルギーを生じさせるが、還元を起こすのは浴中の還元剤である。
【００９４】
本明細書で上述したＤＣ−ＥＡＦプロセスと比較した際の、プラズマトーチを用いたフューミングプロセスにおける１つの重要な利点は、処理装置にかかる投資コスト及び維持コストが遥かに低いということである。とりわけ、電気機器及びアーク生成機器が遥かに単純なものとなり、スラブ浴を収容する溶解炉は、電気アークを発生させるための電気回路の一部ではなくなる。更なる利点としてはプラズマトーチプロセスが挙げられ、このプロセスは、本質的にスラグ浴中に相当量のガスを通すことを含み、強烈な浴攪拌をもたらすため、フューミングに遥かにより好適である。ＤＣ−ＥＡＦプロセスでは、溶融スラグの下の溶融金属相付近にアノードが形成される。このプロセスでは、２つの液相がはっきりと分離し、かつ連続的に保たれることを必要とするため、液体浴中に、プラズマトーチプロセスにおけるぐらいの同程度の攪拌を起こすことはできない。したがって、プラズマトーチプロセスは、亜鉛及び／又は鉛をスラグ中から蒸発させる上で、ＤＣ−ＥＡＦプロセスよりも遥かに効率的である。
【００９５】
本明細書にて上記した、Ｅ．ヘッカー、Ｂ．フリードリヒ及びＪ．ブルカによる論文中に記載されているＤＣ−ＥＡＦプロセス、並びに、Ａ．Ｆ．Ｓ．シャルケンス、Ｌ．Ｒ．ネルソン及びＮ．Ａ．バルツァの「Ｐｌａｓｍａ−Ａｒｃ  ｔｒｅａｔｍｅｎｔ  ｏｆ  ｓｔｅｅｌ−ｐｌａｎｔ  ｄｕｓｔ  ａｎｄ  ｚｉｎｃ−ｃｏｎｔａｉｎｉｎｇ  ｓｌａｇ  −  Ｔｈｅｏｒｅｔｉｃａｌ  ａｎｄ  Ｐｒａｃｔｉｃａｌ  Ｃｏｎｓｉｄｅｒａｔｉｏｎｓ」が開示するプラズマ−アーク処理プロセスは、結果として、本発明による亜鉛及び／又は鉛のフューミングと比べ、遥かに適していない。
【００９６】
本発明の好適なプロセスは、Ｍｅｔａｌｌｕｒｇｉｃａｌ  ａｎｄ  Ｍａｔｅｒｉａｌｓ  Ｔｒａｎｓａｃｔｉｏｎｓ  Ｂ）、（２００７年２月、３８Ｂ巻、２１〜３３頁）、Ｋ．フェルシューレ（Ｋ．Ｖｅｒｓｃｈｕｅｒｅ）ら「亜鉛含有残渣の連続フュ−ミング、第２部、サブマージプラズマによる亜鉛フュ−ミング処理（Ｃｏｎｔｉｎｕｏｕｓ  Ｆｕｍｉｎｇ  ｏｆ  Ｚｉｎｃ−Ｂｅａｒｉｎｇ  Ｒｅｓｉｄｕｅｓ：  Ｐａｒｔ  ＩＩ，Ｔｈｅ  Ｓｕｂｍｅｒｇｅｄ−Ｐｌａｓｍａ  Ｚｉｎｃ−Ｆｕｍｉｎｇ  Ｐｒｏｃｅｓｓ）」において議論されている。著者らは、浴温度、熱損失、スラグ中のＺｎ濃度及びＺｎ成分、Ｃｕ濃度、並びに、マット中の成分に関する多くの操作パラメータについて、起こり得る影響を研究するモデルを使用した。基本ケースで生成したスラグは、３．２５重量％のＺｎＯに加えて、０．７８重量％のＺｎＳを含み、共にスラグ中における３．１３重量％のＺｎ成分を表す。全てのシミュレーションにおいて、残存スラグ中のＺｎ濃度は、少なくとも１．３重量％のＺｎである。供給物中のＭｇＯ量に関し、この論文は、図１２において、スラグ中のＺｎ成分を減少させるために、少なくとも３％のＭｇＯ／供給物投入量（重量％）で操作することについて教示している。
【００９７】
本発明によるプロセスの一実施形態では、第１のスラグは、液体状態でフューミング炉に投入される。このことにより、フューミング炉への入熱量が制限されたままであるなど、フューミング炉内部で供給物質を溶融させる必要がないという利点がもたらされる。同一箇所において、本発明によるプロセスとその他の乾式冶金プロセスを組み合わせることは非常に有利である。それにより、液体状の第１のスラグを生成することができ、またそれ自体を、本発明によるフューミング炉内に容易に供給することもできる。
【００９８】
本発明によるプロセスの一実施形態では、第１のスラグは、フューミング炉内で加熱されるが、好ましくはプラズマトーチを用いて加熱される。
【００９９】
本発明によるプロセスの一実施形態では、第１のスラグの少なくとも一部は、フューミング炉内のプラズマトーチを用いて溶融される。このことにより、固体状の第１のスラグも、本発明によるプロセスで処理可能であるという利点がもたらされる。
【０１００】
本発明によるプロセスの一実施形態では、フューミング中、プラズマトーチは、フューミング炉内に存在する溶融スラグに浸漬している。このことにより、高温プラズマ流体の流れによる溶融スラグの強い攪拌、スラグと高温プラズマ流体との強烈な接触、及び、亜鉛及び鉛のような、蒸発傾向を有する金属の非常に効果的なフューミングを起こさせるという利点がもたらされる。
【０１０１】
本発明によるプロセスの一実施形態では、ＣａＯ、Ａｌ2Ｏ3、及びこれらの組み合わせから選択される酸化物を、好ましくは少なくとも１０００℃の、好ましくは少なくとも１０５０℃の、より好ましくは約１１５０℃の温度で、フューミング炉内のスラグに添加する。このことにより、フューミング後の第２のスラグの最終組成物を更に最適化し安定化することができ、また場合により鉱物に作用することで、スラグを特定の最終用途により好適なものとするという利点がもたらされる。本出願人らは、規定したような高温で、かつ溶融状態で、添加することにより、所望の結果を得る上でより効果的であることを見出した。
【０１０２】
本発明によるプロセスの一実施形態では、第２のスラグは、固体になるまで冷却されるが、好ましくは第２のスラグは、液体状態でフューミング炉から取り出される。第２のスラグを冷却している間、更なるスラグ処理のために、フューミング炉を開放することができるという利点がある。スラグを、空気あるいは環境空気のような冷却媒体と接触させることで、スラグの冷却及び／又は凝固が可能となる。
【０１０３】
本発明によるプロセスの一実施形態では、スラグの冷却は、液体状の第２のスラグを水と接触させることにより行われる。本出願人らは、水を用いた冷却が非常に効果的であり、また様々な方法で適用可能であるため、冷却速度を比較的うまく制御できることを見出した。
【０１０４】
本発明によるプロセスの一実施形態では、第２のスラグは、少なくとも毎秒４０℃の、好ましくは少なくとも毎秒５０℃の、より好ましくは少なくとも毎秒６０℃の速度で冷却される。本出願人らは、規定した冷却速度が高いほど、スラグ中の非晶質成分をより多く得ることができ、例えばスラグをバインダーとして用いる場合など、特定の最終用途において有利であることを見出した。
【０１０５】
本発明によるプロセスの一実施形態では、プロセスは更に、固体状の第２のスラグを粉砕する工程を含み、好ましくは、スラグを粉末状になるまで粉砕する。
【０１０６】
本発明によるプロセスの一実施形態では、第２のスラグは、最大毎秒３０℃の、好ましくは毎秒３０℃未満の、より好ましくは最大毎秒２０℃の速度で冷却される。本出願人らは、規定した冷却速度が低いほど、スラグ中の非晶質成分がより少なくなり、そのためより高い結晶化度で得ることができ、例えばスラグを骨材として又は装飾用途に用いる場合など、特定の最終用途において有利であることを見出した。
【０１０７】
本発明の一実施形態では、スラグは、最大１．５０重量％の亜鉛、すなわちＺｎ及び少なくとも１．０重量％のＣａＯを含み、またスラグは、骨材用バインダーとして、好ましくは活性バインダーとして、好ましくはポゾラン活性を有するバインダーとして使用される。本出願人らは、ポルトランドセメントなどのセメントを一部置き換える場合などに、セメントの代用品中のバインダーとして、またジオポリマー組成物を生成するためのバインダーとして、スラグが機能し得ることを見出した。
【０１０８】
スラグが骨材用バインダーとして使用される本発明の一実施形態では、スラグは、ポルトランドセメントの代用品として、好ましくはポルトランドセメントの一部代用品として使用される。
【０１０９】
スラグが骨材用バインダーとして使用される本発明の一実施形態では、スラグは、最大１．５０重量％の亜鉛、すなわちＺｎ及び少なくとも１．０重量％のＣａＯを含み、またスラグは、無機高分子組成物中のバインダーとして、好ましくは塩基と組み合わせて、より好ましくは無機高分子組成物中の主要バインダーとして、更により好ましくは無機高分子組成物中の唯一のバインダーとして使用される。
【０１１０】
本発明の一実施形態では、使用は、無機高分子組成物を発泡させる工程を更に含む。それにより、熱及び／又は音に対する遮断性が望まれ得る、発泡組成物が得られる。
【０１１１】
発泡に関わる一実施形態では、スラグは、断熱性及び／又は遮音性を向上させるために使用することができる。
【０１１２】
本発明による使用のいずれか１つの実施形態では、スラグは、最大１．５０重量％の亜鉛、すなわちＺｎ及び少なくとも１．０重量％のＣａＯを含み、スラグは、酸化カルシウム、すなわちＣａＯ、酸化アルミニウム、すなわちＡｌ2Ｏ3、水酸化カルシウム、すなわちＣａ（ＯＨ）2、炭酸カルシウム、すなわちＣａＣＯ3、硫酸カルシウム、すなわちＣａＳＯ4から選択される別の酸化物又はその前駆物質と組み合わせて使用され、スラグ及び別の酸化物又は前駆物質は、好ましくは使用前に共に混合される。
【０１１３】
本出願人らは、別の酸化物又はその前駆物質を、高炉スラグとして、好適な非鉄スラグとして、石膏含有残渣（gypsum-containing resides）（そのため、ＣａＳＯ4・２Ｈ2Ｏを含有する）として、好適なフィルターダスト、消石灰（Ｃａ（ＯＨ）2）、又は石灰石（ＣａＣＯ3）などの石灰石含有組成物として、投入可能であることを見出した。本出願人らは更に、スラグが凝固する前に、別の酸化物又はその前駆物質を液体溶融スラグ中へと投入可能であることを見出した。液体中へのこの投入の利点は、別の酸化物又はその前駆物質を、本発明によるスラグと均質に混合可能であるという点である。
【０１１４】
材料のプラズマ処理技術は、この技術分野において公知である。国際公開第２０１１／１３６７２７号は、液体及びスラリー、とりわけ原子力発電所由来の蒸発濃縮物などの、室温で流動性を有する廃棄物のプラズマ処理法について開示している。処理の目的は、そのように処理した廃棄物の容積を最小化することである。酸化ガスをプラズマ発生装置へと供給してから、強く加熱した高エンタルピープラズマガスを、混合ゾーン中で廃棄物と混合する。出発物質は、約１５％の有機物及び無機物、及び約２５％の塩を含む。処理においては、水を蒸発させて、有機成分を完全に分解及び部分的に燃焼させ、また無機物を溶融及び酸化させる。混合ゾーンの後、液体無機物をガス流から分離させるセパレータへと供給する。得られたガラスマトリックス／スラグ生成物は、金属及び酸化物を含み、好ましくは、この生成物を溶出しないシリケートスラグ中に固定し、また、溶出しないガラスマトリックス／スラグの形成が向上するように、粉砕ガラス、砂／石英などの好適なスラグ形成材を混合ゾーン又は流動性廃棄物へと添加してもよい。その後、ガラス／スラグを、場合により何ら更なる処理をせずに、最終保管部へと移動させてもよい。
【０１１５】
また既に上述したように、国際公開第２０１４／０４６５９３号は、３０００℃超の、あるいは４０００℃超の温度を有する、スラグ処理用の高温ガスを生成するプラズマトーチの使用について記載している。英国特許第２４４８５５６号、及び英国特許第２４４５４２０号は、放射性廃棄物のガラス固化に用いるプラズマプロセスについて開示している。
【実施例１】
【０１１６】
プラズマフューミングによるスラグ製造
３メートルトン規模のパイロット試験を実施して、浸漬させたプラズマシステムを用いて第１のスラグから第２のスラグを製造可能であることを実証した。
【０１１７】
Ｓｃａｎａｒｃ  Ｐｌａｓｍａ  Ｔｅｃｈｎｏｌｏｇｉｅｓ社の施設において、試験を実施した。液体スラグの液面下に浸漬させた１ＭＷのプラズマトーチを用いて、反応炉に熱源を供給した。トーチを介した天然ガスの吹き込み、又は反応炉上部の供給口を介した石油コークスの投入、あるいはその両方を行うことにより、スラグのフューミングを行った。サンプリング口を介したサンプリングを行うことにより、規則的な間隔でスラグ組成を測定した。表１に示すように、スラグ組成は時間の経過とともに変化した。データは、総スラグ組成に対する重量％で表される。
【０１１８】
【表１】
2018519428.tif 000002
【０１１９】
最終スラグをより総合的に分析し、表２に示すとおり、更に濃度を示した。
【表２】
2018519428.tif 000003
【０１２０】
最終スラグを、冷水中の水砕により急冷した。ＸＲＤで測定した結果、非晶質成分は７２重量％であった。同一スラグの一部は、金属プレート上に注ぐことにより徐冷した。ＸＲＤで測定した結果、非晶質成分は４４重量％であった。採用したＸＲＤ法は、Ｔｏｐａｓ  Ａｃａｄｅｍｉｃ  Ｓｏｆｔｗａｒｅ  Ｖ５を使用し内部標準物質としてＡｌ2Ｏ3を用いた、定量Ｘ線回折分析であった。
【０１２１】
スラグ中のＺｎ含有量は、プラズマ処理中に明らかに低下した。同様に、Ｐｂ含有量も処理中に更に低下した。約２００分後、Ｚｎ含有量は１％未満に、Ｐｂ含有量は０．０３重量％未満に到達した。
【実施例２】
【０１２２】
スラグを用いたタイルの製造
実施例１の急冷スラグをバインダーとして、また実施例１の徐冷スラグを骨材として用い、無機高分子プレス試料を作製した。バインダー用にスラグの一部を細かく粉砕した。得られたスラグ粉末は、９０重量％の粒子が５０〜７０μｍの範囲の粒径である粒度分布を有していた。８０μｍのふるい目を用いた遠心ミル（Ｒｅｔｓｃｈ（登録商標）  ＺＭ１００）で、スラグを粉砕した。湿式のレーザー散乱解析（Ｍａｌｖｅｒｎ（登録商標）  Ｍａｓｔｅｒｓｉｚｅｒ  Ｓ）を使用して粒度分布（ＰＳＤ）を測定し、ｄ９０≦７０μｍを有することを見出した。骨材用にスラグの別の一部を粉砕した。ふるい分け及び混練により作製し得られた混合物は、工業規格ＥＮ １９６−１による標準砂（Normsand又はNorm Sand）の粒度分布に密接に対応する粒度分布を有していた。ＣＥＮ標準砂（ＥＮ  １９６−１）に相当する粒径のスラグ骨材を得るために、ディスクミル（Ｒｅｔｓｃｈ（登録商標）  ＤＭ  ２００）を用いて徐冷スラグを徐々に粉砕した。その後、粉砕した粒子を、０．０８ｍｍ〜０．１６ｍｍ、０．１６ｍｍ〜０．５ｍｍ、０．５ｍｍ〜１ｍｍ、１ｍｍ〜１．６ｍｍ、１．６ｍｍ〜２ｍｍの各部に分級した。分級は、振動式ふるい振とう機（Ｒｅｔｓｃｈ  ＡＳ  ２００  ｂａｓｉｃ）を使い上述したメッシュサイズのふるいカラム（Ｒｅｔｓｃｈ  Ｔｙｐｅ）を用いて行った。所望量の個々の分級部分を有するスラグ骨材のバッチは、ＥＮ  １９６−１で規定された割合で、得られた分級部を混合することにより作製した。ドイツ、カールスルーエのａｂｃｒ  ＧｍｂＨ社から入手した市販の水ガラス（Ｎａ2ＳｉＯ3）を、５０／５０（重量／重量）比で混合することにより作製した活性溶剤を更に使用した（ケイ酸ナトリウムとしての水ガラスは、ケイ酸塩（３９〜４０％）水溶液に、６Ｎ（６モル／リットル）のＮａＯＨ水溶液を加えて作製される）。以下の混合比を適用した。
活性溶剤／バインダー  ０．４８／１．０
骨材／バインダー  ４．７／１．０
【０１２３】
無機高分子試料を作製するために、先ず、バインダーを活性溶剤中に攪拌しながらゆっくりと添加し、得られた溶剤を更に３０秒間混合した。次に、混合を続けながら、約１分間に亘り骨材をゆっくりと添加した。その後、総持続時間３分間に亘り、更に混合を続けた。６００ｒｐｍの一定の混合速度で、自動混合機（Ｄｉｓｐｅｒｍａｔ（登録商標）  ＡＥ）を使用した。
【０１２４】
ラボ用油圧プレス（ＭＩＧＮＯＮ  ＳＳＮ／ＥＡ）を用いて、得られた乾燥混合物をプレスした（５０  ｘ  ５０  ｘ  ２７ｍｍ3（長さ  ×  幅  ×  高さ）のモールド内で、７５ＭＰａまでのプレス力で約１５秒間）。最終作製物の寸法は、５０  ｘ  ５０  ｘ  ２２ｍｍ3（長さ  ×  幅  ×  高さ）であった。先ず、このようにプレスしたタイルを、約１０バールのゲージ圧の高圧オートクレーブ内にて、１８０℃の温度で２４時間に亘り硬化させ、続いて、２０℃の温度、９０％相対湿度に調整した空気環境下で２７日間に亘り放置した。
【実施例３】
【０１２５】
タイルの性能試験
実施例２のタイルに対する性能試験では、以下の結果となった。
圧縮試験機Ｓｃｈｅｎｃｋ（登録商標）−ＲＭ１００（プレス速度  １ｍｍ／分）を用い、試料寸法が最も大きい方向に対する圧縮強度を測定した。４つの試料について試験を行った。２８日目の圧縮強度は、１０２．４±４．４ＭＰａであることが分かった。この圧縮強度は、初日の硬化後に、すでに達成されていたことが判明した。圧縮強度は、硬化期間から更に２７日間経過後も同一のまま維持された。
【０１２６】
比較のため、ドイツ、Ｎｏｒｍｅｎｓａｎｄ  ＧｍｂＨから入手した標準砂を骨材として用い、同様のタイルを作製した。同一寸法を保つため、等容積ベースの標準砂によるスラグ骨材の置き換えを行った。標準砂ベースのタイルは、わずか３５±１ＭＰａの圧縮強度を達成した。
【０１２７】
ＩＳＯ  １０５４５−３：１９９５に従いスラグベースのタイルの吸水率を測定した。吸水率は、約４．８重量％であることが分かった。硬化からちょうど２８日後において、目視検査によるタイルの白華は観察されなかった。
【０１２８】
ここまで本発明を十分に説明してきたが、特許請求の範囲が定義する本発明の範囲を逸脱することなく、特許請求の範囲における広範囲のパラメータ内で本発明が実施可能であることを、当業者は理解されよう。
【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
ａ）少なくとも７重量％、最大４９重量％の鉄Ｆｅと、
ｂ）最大１．３重量％の銅と、
ｃ）少なくとも２４重量％、最大４４重量％の二酸化ケイ素ＳｉＯ2と、
ｄ）少なくとも２．０重量％、最大２０重量％の酸化カルシウムＣａＯと
を含み、ここで、成分は、乾燥基準であり、金属の存在は、存在する金属元素の総量および酸化状態の金属の存在として表され、
前記スラグは、同じ基準で、
ｅ）少なくとも０．１０重量％、最大１．００重量％の亜鉛Ｚｎと、
ｆ）少なくとも０．１０重量％、最大２．５重量％の酸化マグネシウムＭｇＯと、
ｇ）最大０．１００重量％の鉛Ｐｂと、
を含むことを特徴とする、スラグ。
【請求項２】
前記スラグは、同じ基準で、少なくとも９重量％、最大６３重量％の酸化鉄ＦｅＯを更に含む、請求項１に記載のスラグ。
【請求項３】
前記スラグは、同じ基準で、最大５重量％の酸化ナトリウムＮａ2Ｏを更に含む、請求項１又は請求項２に記載のスラグ。
【請求項４】
前記スラグは、同じ基準で、少なくとも３重量％かつ最大１２重量％の酸化アルミニウムＡｌ2Ｏ3を更に含む、請求項１から請求項３までのいずれか一項に記載のスラグ。
【請求項５】
前記スラグは、同一基準で、最大１．５重量％の酸化亜鉛ＺｎＯを含む、請求項１から請求項４までのいずれか一項に記載のスラグ。
【請求項６】
前記スラグは、乾燥基準で、最大０．３２３重量％の酸化鉛ＰｂＯを含む、請求項１から請求項５までのいずれか一項に記載のスラグ。
【請求項７】
前記スラグ中に存在する鉄は、主としてかんらん石構造Ｆｅ2ＳｉＯ4中に存在する、請求項１から請求項６までのいずれか一項に記載のスラグ。
【請求項８】
前記スラグは、Ｘ線回折（ＸＲＤ）での測定によれば、非晶質成分を、少なくとも３０重量％、好ましくは少なくとも５０重量％、より好ましくは少なくとも７０重量％、更により好ましくは少なくとも８０重量％、より好ましくは少なくとも８５重量％有する、請求項１から請求項７までのいずれか一項に記載のスラグ。
【請求項９】
前記スラグは、平均粒径（ｄ５０、重量基準により計算）が、少なくとも０．５ｍｍかつ最大５．０ｍｍ、好ましくは少なくとも０．７ｍｍ、より好ましくは少なくとも０．９ｍｍ、及び所望により最大３．０ｍｍ、好ましくは最大２．０ｍｍの粒形状を有する、請求項１から請求項８までのいずれか一項に記載のスラグ。
【請求項１０】
前記スラグは、湿式ふるいにより測定され、その後重量基準により平均値を算出された平均粒径（ｄ５０）が、少なくとも１０μｍかつ最大５００μｍ、好ましくは少なくとも２０μｍ、より好ましくは少なくとも３０μｍ、及び所望により最大２００μｍ、好ましくは最大１００μｍ、より好ましくは最大５０μｍの粉末形状を有する、請求項１から請求項８までのいずれか一項に記載のスラグ。
【請求項１１】
少なくとも９０重量％の粒子（ｄ９０）が、湿式ふるいによる測定によれば、最大２００μｍの、好ましくは最大１５０μｍの、より好ましくは最大１００μｍの直径を有する、請求項１から請求項１０までのいずれか一項に記載のスラグ。
【請求項１２】
平均粒径（ｄ５０、重量基準により計算）が、少なくとも５０ｍｍかつ最大２００ｍｍの塊形状を有する、請求項１から請求項８までのいずれか一項に記載のスラグ。
【請求項１３】
請求項１から請求項１２までのいずれか一項に記載のスラグをバインダーとして及び／又は骨材として含む物品。
【請求項１４】
前記物品が骨材を更に含み、前記骨材は、好ましくは、砂及び／又は請求項１から請求項１２までのいずれか一項に記載のスラグを含む、請求項１３に記載の物品。
【請求項１５】
前記スラグが少なくとも１．０％のＣａＯを含み、前記スラグがバインダーとして存在し、前記物品は活性剤を更に含む、請求項１３又は請求項１４に記載の物品。
【請求項１６】
前記活性剤が、水酸化ナトリウムＮａＯＨ、水酸化カリウムＫＯＨ、ケイ酸ナトリウムＮａ2ＳｉＯ3、ケイ酸カリウムＫ2ＳｉＯ3、及びこれらの組み合わせからなる群から選択され、好ましくは前記活性剤はＮａＯＨである、請求項１５に記載の物品。
【請求項１７】
前記物品が建設用部材であり、該部材は、好ましくは、タイル、舗装材、ブロック材、コンクリートブロック、及びこれらの組み合わせからなる一覧から選択される、請求項１３から請求項１６までのいずれか一項に記載の物品。
【請求項１８】
発泡構造を有する、請求項１３から請求項１７までのいずれか一項に記載の物品。
【請求項１９】
請求項１から請求項１２までのいずれか一項に記載の第２のスラグを製造する方法において、該方法は、
亜鉛、鉛、及びこれらの組み合わせから選択される少なくとも１種の金属を含む、第１のスラグを供給する工程と、
前記第１のスラグをフューミング炉に投入する工程と、
少なくとも１つのプラズマトーチを用いて、亜鉛、鉛、及びこれらの組み合わせから選択される少なくとも１種の金属の一定量を、前記第１のスラグから蒸発させて第２のスラグを得る工程と、
前記フューミング炉から前記第２のスラグを取り出す工程と
を含む、方法。
【請求項２０】
前記第１のスラグを、液体状態で前記フューミング炉に投入する、請求項１９に記載の方法。
【請求項２１】
前記第１のスラグを前記フューミング炉内で加熱する、好ましくは、前記プラズマトーチにより加熱する、請求項１９又は請求項２０に記載の方法。
【請求項２２】
前記第１のスラグの一部を、前記プラズマトーチを用いて溶融させる、請求項１９から請求項２１までのいずれか一項に記載の方法。
【請求項２３】
前記フューミング中、前記プラズマトーチを、前記フューミング炉内に存在する前記溶融スラグに浸漬させる、請求項１９から請求項２２までのいずれか一項に記載の方法。
【請求項２４】
ＣａＯ、Ａｌ2Ｏ3、及びこれらの組み合わせから選択される酸化物を、好ましくは少なくとも１０００℃、好ましくは約１１５０℃の温度で、前記フューミング炉内の前記スラグに添加する、請求項１９から請求項２３までのいずれか一項に記載の方法。
【請求項２５】
前記第２のスラグを固体になるまで冷却し、好ましくは前記第２のスラグを液体状態で前記フューミング炉から取り出す、請求項１９から請求項２４までのいずれか一項に記載の方法。
【請求項２６】
前記冷却を、前記液体状の第２のスラグを水と接触させることにより行なう、請求項１９から請求項２５までのいずれか一項に記載の方法。
【請求項２７】
前記第２のスラグを、少なくとも毎秒４０℃、好ましくは少なくとも毎秒５０℃、より好ましくは少なくとも毎秒６０℃の速度で冷却する、請求項２５又は請求項２６に記載の方法。
【請求項２８】
前記固体状の第２のスラグを粉砕する工程を更に含み、好ましくは、前記スラグを粉末になるまで粉砕する、請求項２５から請求項２７までのいずれか一項に記載の方法。
【請求項２９】
前記第２のスラグを、毎秒３０℃未満、好ましくは最大毎秒３０℃、より好ましくは最大毎秒２０℃の速度で冷却する、請求項２５から請求項２８までのいずれか一項に記載の方法。
【請求項３０】
請求項１から請求項１２までのいずれか一項に記載のスラグの使用であって、建設産業で用いるフィラー、バインダー、及びこれらの組み合わせからなる一覧から選択される成分としての使用。
【請求項３１】
前記スラグは、最大１．５０重量％の亜鉛Ｚｎを含み、前記スラグは、骨材用バインダーとして、好ましくは活性バインダーとして、好ましくはポゾラン活性を有するバインダーとして使用される、請求項３０に記載の使用。
【請求項３２】
ポルトランドセメントの代用品としての、好ましくはポルトランドセメントの一部代用品としての、請求項３０又は請求項３１に記載の使用。
【請求項３３】
無機高分子組成物中のバインダーとしての、好ましくは塩基と組み合わせて、より好ましくは無機高分子組成物中の主要バインダーとしての、更により好ましくは無機高分子組成物中の唯一のバインダーとしての、請求項３０から請求項３２までのいずれか一項に記載の使用。
【請求項３４】
前記無機高分子組成物を発泡させる工程を含む、請求項３０から請求項３３までのいずれか一項に記載の使用。
【請求項３５】
断熱性及び／又は遮音性を向上させるための、請求項３０から請求項３４のいずれか一項に記載の使用。
【請求項３６】
請求項１から請求項１２までのいずれか一項に記載のスラグの使用であって、黒色顔料として発泡タイル材としての、好ましくは建設用製品の、より好ましくは黒色タイルへの使用。
【請求項３７】
請求項１から請求項１２までのいずれか一項に記載のスラグの使用であって、
ブラスト用サンド材若しくはブラスト用グリット材として、屋根瓦又は屋根板用の被覆及び／又はコーティングから選択される最終用途に、好ましくは装飾用途に用いる黒色の硬い塊材として、または高密度の砂利としての、好ましくは水中用途に、より好ましくは水力工学に、及びこれらの組み合わせに用いる、使用。
【請求項３８】
れんが又は耐火れんがの焼成温度の低下、遮音性、Ｘ線の遮蔽、及びこれらの組み合わせから選択される効果のための、請求項１から請求項１２までのいずれか一項に記載のスラグの使用。
【請求項３９】
前記スラグは、最大１．５０重量％の亜鉛Ｚｎ及び少なくとも１．０重量％のＣａＯを含み、前記スラグは、酸化カルシウムＣａＯ、酸化アルミニウムＡｌ2Ｏ3、水酸化カルシウムＣａ（ＯＨ）2、炭酸カルシウムＣａＣＯ3、硫酸カルシウムＣａＳＯ4から選択される別の酸化物又はその前駆物質と組み合わされ、好ましくは前記スラグ及び前記別の酸化物又は前駆物質は、使用前に混合される、請求項３０から請求項３８までのいずれか一項に記載の使用。
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
ａ）少なくとも７重量％、最大４９重量％の鉄Ｆｅと、
ｂ）最大１．３重量％の銅と、
ｃ）少なくとも２４重量％、最大４４重量％の二酸化ケイ素ＳｉＯ2と、
ｄ）少なくとも２．０重量％、最大２０重量％の酸化カルシウムＣａＯと
を含み、ここで、成分は、乾燥基準であり、金属の存在は、存在する金属元素の総量および酸化状態の金属の存在として表され、
前記スラグは、同じ基準で、
ｅ）少なくとも０．１０重量％、最大１．００重量％の亜鉛Ｚｎと、
ｆ）少なくとも０．１０重量％、最大２．５重量％の酸化マグネシウムＭｇＯと、
ｇ）最大０．１００重量％の鉛Ｐｂと、
を含むことを特徴とする、スラグ。
【請求項２】
前記スラグは、同じ基準で、少なくとも９重量％、最大６３重量％の酸化鉄ＦｅＯを更に含む、請求項１に記載のスラグ。
【請求項３】
前記スラグは、同じ基準で、最大５重量％の酸化ナトリウムＮａ2Ｏを更に含む、請求項１又は請求項２に記載のスラグ。
【請求項４】
前記スラグは、同じ基準で、少なくとも３重量％かつ最大１２重量％の酸化アルミニウムＡｌ2Ｏ3を更に含む、請求項１から請求項３までのいずれか一項に記載のスラグ。
【請求項５】
前記スラグは、同一基準で、最大１．５重量％の酸化亜鉛ＺｎＯを含む、請求項１から請求項４までのいずれか一項に記載のスラグ。
【請求項６】
前記スラグは、乾燥基準で、最大０．３２３重量％の酸化鉛ＰｂＯを含む、請求項１から請求項５までのいずれか一項に記載のスラグ。
【請求項７】
前記スラグ中に存在する鉄は、主としてかんらん石構造Ｆｅ2ＳｉＯ4中に存在する、請求項１から請求項６までのいずれか一項に記載のスラグ。
【請求項８】
前記スラグは、Ｘ線回折（ＸＲＤ）での測定によれば、非晶質成分を、少なくとも３０重量％有する、請求項１から請求項７までのいずれか一項に記載のスラグ。
【請求項９】
前記スラグは、平均粒径（ｄ５０、重量基準により計算）が、少なくとも０．５ｍｍかつ最大５．０ｍｍの粒形状を有する、請求項１から請求項８までのいずれか一項に記載のスラグ。
【請求項１０】
前記スラグは、湿式ふるいにより測定され、その後重量基準により平均値を算出された平均粒径（ｄ５０）が、少なくとも１０μｍかつ最大５００μｍの粉末形状を有する、請求項１から請求項８までのいずれか一項に記載のスラグ。
【請求項１１】
少なくとも９０重量％の粒子（ｄ９０）が、湿式ふるいによる測定によれば、最大２００μｍの直径を有する、請求項１から請求項１０までのいずれか一項に記載のスラグ。
【請求項１２】
平均粒径（ｄ５０、重量基準により計算）が、少なくとも５０ｍｍかつ最大２００ｍｍの塊形状を有する、請求項１から請求項８までのいずれか一項に記載のスラグ。
【請求項１３】
請求項１から請求項１２までのいずれか一項に記載のスラグをバインダーとして及び／又は骨材として含む物品。
【請求項１４】
前記物品が骨材を更に含む、請求項１３に記載の物品。
【請求項１５】
発泡構造を有する、請求項１３または請求項１４に記載の物品。
【請求項１６】
請求項１から請求項１２までのいずれか一項に記載の第２のスラグを製造する方法において、該方法は、
亜鉛、鉛、及びこれらの組み合わせから選択される少なくとも１種の金属を含む、第１のスラグを供給する工程と、
前記第１のスラグをフューミング炉に投入する工程と、
少なくとも１つのプラズマトーチを用いて、亜鉛、鉛、及びこれらの組み合わせから選択される少なくとも１種の金属の一定量を、前記第１のスラグから蒸発させて第２のスラグを得る工程と、
前記フューミング炉から前記第２のスラグを取り出す工程と
を含む、方法。
【請求項１７】
前記第１のスラグを、液体状態で前記フューミング炉に投入する、請求項１６に記載の方法。
【請求項１８】
前記第１のスラグを前記フューミング炉内で加熱する、請求項１６又は請求項１７に記載の方法。
【請求項１９】
前記第１のスラグの一部を、前記プラズマトーチを用いて溶融させる、請求項１６から請求項１８までのいずれか一項に記載の方法。
【請求項２０】
前記フューミング中、前記プラズマトーチを、前記フューミング炉内に存在する前記溶融スラグに浸漬させる、請求項１６から請求項１９までのいずれか一項に記載の方法。
【請求項２１】
ＣａＯ、Ａｌ2Ｏ3、及びこれらの組み合わせから選択される酸化物を、前記フューミング炉内の前記スラグに添加する、請求項１６から請求項２０までのいずれか一項に記載の方法。
【請求項２２】
前記酸化物を、少なくとも１０００℃の温度で前記フューミング炉内の前記スラグに添加する、請求項２１に記載の方法。
【請求項２３】
前記第２のスラグを固体になるまで冷却する、請求項１６から請求項２２までのいずれか一項に記載の方法。
【請求項２４】
前記冷却を、前記液体状の第２のスラグを水と接触させることにより行なう、請求項２３に記載の方法。
【請求項２５】
前記第２のスラグを、少なくとも毎秒４０℃の速度で冷却する、請求項２３から請求項２４までのいずれか一項に記載の方法。
【請求項２６】
前記固体状の第２のスラグを粉砕する工程を更に含む、請求項２３から請求項２５までのいずれか一項に記載の方法。
【請求項２７】
前記第２のスラグを、毎秒３０℃未満の速度で冷却する、請求項２２から請求項２５までのいずれか一項に記載の方法。
【請求項２８】
建設産業用の物品の製造中に、前記第２のスラグをバインダとして添加する工程を更に含む、請求項２３から請求項２７までのいずれか一項に記載の方法。
【請求項２９】
前記物品が骨材を更に含む、請求項２８に記載の方法。
【請求項３０】
前記骨材が、砂及び／又は請求項１から請求項１２までのいずれか一項に記載のスラグを含む、請求項２９に記載の方法。
【請求項３１】
前記物品の製造中に、活性剤を更に添加する、請求項３０に記載の方法。
【請求項３２】
前記活性剤が、水酸化ナトリウムＮａＯＨ、水酸化カリウムＫＯＨ、ケイ酸ナトリウムＮａ2ＳｉＯ3、ケイ酸カリウムＫ2ＳｉＯ3、及びこれらの組み合わせからなる群から選択される、請求項３１に記載の方法。
【請求項３３】
前記建設産業用の物品が建設用部材である、請求項２８から請求項３２までのいずれか一項に記載の方法。
【請求項３４】
前記建設用部材が、タイル、舗装材、ブロック材、コンクリートブロック、及びこれらの組み合わせからなる一覧から選択される、請求項３３に記載の方法。
【請求項３５】
前記建設産業用の物品が発泡構造を有する、請求項２８から請求項３４までのいずれか一項に記載の方法。
【請求項３６】
請求項１から請求項１２までのいずれか一項に記載のスラグの使用であって、建設産業で用いるフィラー、バインダー、及びこれらの組み合わせからなる一覧から選択される成分としての使用。
【請求項３７】
前記スラグは、最大１．５０重量％の亜鉛Ｚｎを含み、前記スラグは、骨材用バインダーとして使用される、請求項３６に記載の使用。
【請求項３８】
ポルトランドセメントの代用品としての、請求項３７に記載の使用。
【請求項３９】
無機高分子組成物中のバインダーとしての、請求項３６から請求項３８までのいずれか一項に記載の使用。
【請求項４０】
前記無機高分子組成物を発泡させる工程を含む、請求項３９に記載の使用。
【請求項４１】
断熱性及び／又は遮音性を向上させるための、請求項４０に記載の使用。
【請求項４２】
黒色顔料としての発泡タイル要素への請求項１から請求項１２までのいずれか一項に記載のスラグの使用。
【請求項４３】
請求項１から請求項１２までのいずれか一項に記載のスラグの使用であって、  黒色の硬い塊材としてのブラスト用サンド材若しくはブラスト用グリット材として、の屋根瓦又は屋根板用の被覆及び／又はコーティングから選択される最終用途への使用。
【請求項４４】
れんが又は耐火れんがの焼成温度の低下、遮音性、Ｘ線の遮蔽、及びこれらの組み合わせから選択される効果のための、請求項１から請求項１２までのいずれか一項に記載のスラグの使用。
【請求項４５】
前記スラグが、酸化カルシウムＣａＯ、酸化アルミニウムＡｌ2Ｏ3、水酸化カルシウムＣａ（ＯＨ）2、炭酸カルシウムＣａＣＯ3、硫酸カルシウムＣａＳＯ4から選択される別の酸化物又はその前駆物質と組み合わされる、請求項３６から請求項４４までのいずれか一項に記載の使用。
【国際調査報告】
2018519428.tif 000004
2018519428.tif 000005
2018519428.tif 000006
2018519428.tif 000007